(57)【要約】【課題】薄型化が可能であり、緑〜近赤外領域の光の利用効率を向上可能な機能性光学フィルムおよびこれを備えた液晶調光素子を提供する。【解決手段】本発明の機能性光学フィルム１０は、有機膜を積層、延伸して形成した多層膜フィルムからなるバンドパスフィルタ１１の一方の面１１ａに、吸収型の偏光膜１２が一体形成されてなることを特徴とする。バンドパスフィルタ１１は、青色の領域の光を透過し、緑色から赤色の領域の光を反射する。【選択図】図１
2014142367.tif 000002
【特許請求の範囲】
【請求項１】
吸収型偏光膜の少なくとも一方の支持体の一部が、屈折率の異なる複数の層を有する有機多層膜からなるバンドパスフィルタであることを特徴とする機能性光学フィルム。
【請求項２】
前記バンドパスフィルタは、青色領域の光を透過し、緑色から近赤外領域までの光を反射することを特徴とする請求項１に記載の機能性光学フィルム。
【請求項３】
前記バンドパスフィルタは、その厚さ方向に沿って、前記誘電体多層膜の繰り返し単位の厚さが連続的に変調されたものであることを特徴とする請求項１または２に記載の機能性光学フィルム。
【請求項４】
前記バンドパスフィルタは、その厚さ方向に沿って、前記誘電体多層膜の繰り返し単位の厚さが連続的に変調された誘電体多層膜を複数積層した積層フィルムであることを特徴とする請求項１〜３のいずれか１項に記載の機能性光学フィルム。
【請求項５】
前記バンドパスフィルタは、その厚さ方向に沿って、前記誘電体多層膜の繰り返し単位の厚さが連続的に変調された誘電体多層膜を複数積層した積層フィルムであり、かつ隣り合う誘電体多層膜の繰り返し単位の厚さが不連続であることを特徴とする請求項１〜３のいずれか１項に記載の機能性光学フィルム。
【請求項６】
前記バンドパスフィルタは、前記偏光膜側から順に、赤色から近赤外領域までの光を反射する領域と、緑色領域の光を反射する領域とが積層されたことを特徴とする請求項２〜５のいずれか１項に記載の機能性光学フィルム。
【請求項７】
前記バンドパスフィルタは、前記偏光膜側から順に、緑色領域の光を反射する領域と、赤色から近赤外領域までの光を反射する領域とが積層されたことを特徴とする請求項２〜５のいずれか１項に記載の機能性光学フィルム。
【請求項８】
前記バンドパスフィルタは、前記誘電体多層膜の繰り返し単位を構成する層の少なくとも１つが一軸性の複屈折を有する材料からなる偏光反射板であることを特徴とする請求項１〜７のいずれか１項に記載の機能性光学フィルム。
【請求項９】
前記バンドパスフィルタの延伸方向と、偏光板吸収軸が一致していることを特徴とする請求項１〜８のいずれか１項に記載の機能性光学フィルム。
【請求項１０】
前記バンドパスフィルタの厚さは、２０μｍ以上であることを特徴とする請求項１〜９のいずれか１項に記載の機能性光学フィルム。
【請求項１１】
前記吸収型偏光膜と前記支持体の厚さの合計が６０μｍ以上であることを特徴とする請求項１０に記載の機能性光学フィルム。
【請求項１２】
前記吸収型偏光膜と前記支持体の厚さの合計が１００μｍ以上であることを特徴とする請求項１０に記載の機能性光学フィルム。
【請求項１３】
光源と、該光源からの光の偏光状態を制御する液晶素子と、該液晶素子を透過する光を励起光として吸収し、前記光源の波長域と異なる波長域の光を生じる蛍光体と、前記液晶素子を挟む一対の偏光膜と、を備え、
前記偏光膜のうち一方は、前記蛍光体の間に設けられた機能性光学フィルムであり、
前記光源は、発光スペクトル内において、波長４００〜４９０ｎｍの範囲に少なくとも１つの極大値を有し、
前記機能性光学フィルムは、有機膜を積層、延伸して形成した多層膜フィルムからなるバンドパスフィルタと、該バンドパスフィルタの一方の面に成膜された吸収型の偏光膜と、保護膜と、を具備してなることを特徴とする液晶調光素子。
【請求項１４】
光源と、該光源からの光の偏光状態を制御する液晶素子と、該液晶素子を透過する光を励起光として吸収し、前記光源の波長域と異なる波長域の光を生じる蛍光体と、前記液晶素子を挟む一対の偏光膜と、を備え、
前記偏光膜のうち一方は、前記蛍光体の間に設けられた機能性光学フィルムであり、
前記光源は、発光スペクトル内において、波長４００〜４９０ｎｍの範囲に少なくとも１つの極大値を有し、
前記機能性光学フィルムは、有機膜を積層、延伸して形成した多層膜フィルムからなるバンドパスフィルタと、該バンドパスフィルタの一方の面に接着層を介して積層された吸収型の偏光膜と、を具備してなることを特徴とする液晶調光素子。
【請求項１５】
前記一対の偏光板のうち、第１偏光板は前記光源と前記液晶素子の間に設けられ、第２偏光板は前記液晶素子を構成する基板の液晶層側に設けられたバンドパスフィルタ付き偏光膜であることを特徴とする請求項１３または１４に記載の液晶調光素子。
【請求項１６】
前記バンドパスフィルタ付き偏光膜の反射スペクトルの短波長側の端部が４８０ｎｍ±１０ｎｍの範囲に存在し、前記バンドパスフィルタ付き偏光膜の反射スペクトルの長波長側の端部が８５０ｎｍ以上の領域に存在することを特徴とする請求項１５に記載の液晶調光素子。
【請求項１７】
前記光源は、青色発光ダイオードであることを特徴とする請求項１３〜１６のいずれか１項に記載の液晶調光素子。
【請求項１８】
前記光源は、青色蛍光管であることを特徴とする請求項１３〜１６のいずれか１項に記載の液晶調光素子。
【請求項１９】
請求項１〜１２のいずれか１項に記載の機能性光学フィルムを備えたことを特徴とする窓ガラス。
【発明の詳細な説明】
【技術分野】
【０００１】
本発明は、機能性光学フィルムおよびこれを備えた液晶調光素子に関する。
【背景技術】
【０００２】
液晶調光素子の一形態としては、バックライトとして青色発光ダイオード（ＬＥＤ）や近紫外発光ダイオード（ＬＥＤ）が用いられ、カラーフィルタに相当する部位に蛍光体が配置されたものが知られている。この蛍光体励起色変換方式の液晶調光素子は、バックライトから出射された光を蛍光体で波長変換し、所望の色（ＲＧＢなど）を表示する。この液晶調光素子は、カラーフィルタ方式のものと比較して、光の吸収による損失がなく、蛍光体によって波長変換するため、光利用効率が高いという特長がある。
【０００３】
蛍光体励起色変換方式の液晶調光素子は、所望の蛍光体を選択的に励起するために、液晶表示素子と蛍光体の間に偏光板が設けられている。その偏光板としては、光反射膜が積層されたものが知られている（例えば、特許文献１参照）。
【先行技術文献】
【特許文献】
【０００４】
【特許文献１】特開２００９−１３４２７５号公報
【発明の概要】
【発明が解決しようとする課題】
【０００５】
特許文献１では、偏光板と光反射膜が粘着層を介して積層されているが、粘着層の複屈折や散乱（ヘイズ）の影響により、コントラスト低下や視野角低下の課題が発生するばかりでなく、偏光板が２枚のＴＡＣ（トリアセチルセルロース）フィルムに挟まれたＰＶＡ（ポリビニルアルコール）膜からなるため、偏光板厚さが大きくなるという問題があった。偏光板厚さが大きいと、液晶調光素子で調光し、所望の画素から出射した光が、意図しない隣の画素の蛍光体に入射するという光学的クロストークが発生してしまうため、色純度が低下するという課題が発生する。また、光反射膜として、金属薄膜や蒸着形成した誘電体多層膜などを用いており、大面積を安価に製造することが困難であるという課題も有している。
また、フィルム状の光反射膜を用いるとの記載もあるが、膜厚の薄いフィルムをガラス基板などの平坦な基板上に積層する際には、フィルムに皺が入り、良好な貼り合せを行うことが困難であるという、量産性の課題も有している。特許文献１では、平坦な基板上に発光領域（蛍光体層）、平滑化膜、光反射膜、偏光フィルムの順に順次積層していくプロセスを取っており、個々のフィルム、特に光反射膜の膜厚が薄い場合に、良好な貼り合せを行うことが困難である。
【０００６】
本発明は、上記事情に鑑みてなされたものであって、薄型化が可能であり、緑〜近赤外領域の光の利用効率を向上可能な機能性光学フィルムおよびこれを備えた液晶調光素子を提供することを目的とする。
【課題を解決するための手段】
【０００７】
本発明の機能性光学フィルムは、吸収型偏光膜の少なくとも一方の支持体の一部が、屈折率の異なる複数の層を有する有機多層膜からなるバンドパスフィルタであることを特徴とする。
【０００８】
前記バンドパスフィルタは、特許文献１における光反射膜と同様の機能を有するものであるが、青色領域の光を透過し、緑色から近赤外領域までの光を反射することが好ましい。
なお、本発明においては、青色領域の光とは、波長４００〜４９０ｎｍの範囲に含まれる光であり、緑色領域の光とは、波長４９０〜５７０ｎｍの範囲に含まれる光であり、赤色から近赤外領域の光とは、波長５７０〜１３００ｎｍの範囲に含まれる光である。
【０００９】
前記バンドパスフィルタは、その厚さ方向に沿って、前記誘電体多層膜の繰り返し単位の厚さが連続的に変調されたものとすることもできる。
【００１０】
前記バンドパスフィルタは、その厚さ方向に沿って、前記誘電体多層膜の繰り返し単位の厚さが連続的に変調された誘電体多層膜を複数積層した積層フィルムであるものとすることもできる。
【００１１】
前記バンドパスフィルタは、その厚さ方向に沿って、前記誘電体多層膜の繰り返し単位の厚さが連続的に変調された誘電体多層膜を複数積層した積層フィルムであり、かつ隣り合う誘電体多層膜の繰り返し単位の厚さが不連続であるものとすることもできる。
【００１２】
前記バンドパスフィルタは、前記偏光膜側から順に、赤色から近赤外領域までの光を反射する領域と、緑色領域の光を反射する領域とが積層されたものとすることもできる。
【００１３】
前記バンドパスフィルタは、前記偏光膜側から順に、緑色領域の光を反射する領域と、赤色から近赤外領域までの光を反射する領域とが積層されたものとすることもできる。
【００１４】
前記バンドパスフィルタは、前記誘電体多層膜の繰り返し単位を構成する層の少なくとも１つが一軸性の複屈折を有する材料からなる偏光反射板とすることもできる。
【００１５】
前記バンドパスフィルタの延伸方向と、偏光板吸収軸が一致しているものとすることもできる。
【００１６】
前記バンドパスフィルタの厚さは、２０μｍ以上であることが好ましい。
【００１７】
前記吸収型偏光膜と前記支持体の厚さの合計が６０μｍ以上であることが好ましい。
【００１８】
前記吸収型偏光膜と前記支持体の厚さの合計が１００μｍ以上であることが好ましい。
【００１９】
本発明の液晶調光素子は、光源と、該光源からの光の偏光状態を制御する液晶素子と、該液晶素子を透過する光を励起光として吸収し、前記光源の波長域と異なる波長域の光を生じる蛍光体と、前記液晶素子を挟む一対の偏光膜と、を備え、前記偏光膜のうち一方は、前記蛍光体の間に設けられた機能性光学フィルムであり、前記光源は、発光スペクトル内において、波長４００〜４９０ｎｍの範囲に少なくとも１つの極大値を有し、前記機能性光学フィルムは、有機膜を積層、延伸して形成した多層膜フィルムからなるバンドパスフィルタと、該バンドパスフィルタの一方の面に成膜された吸収型の偏光膜と、保護膜と、を具備してなることを特徴とする。
【００２０】
本発明の液晶調光素子は、光源と、該光源からの光の偏光状態を制御する液晶素子と、該液晶素子を透過する光を励起光として吸収し、前記光源の波長域と異なる波長域の光を生じる蛍光体と、前記液晶素子を挟む一対の偏光膜と、を備え、前記偏光膜のうち一方は、前記蛍光体の間に設けられた機能性光学フィルムであり、前記光源は、発光スペクトル内において、波長４００〜４９０ｎｍの範囲に少なくとも１つの極大値を有し、前記機能性光学フィルムは、有機膜を積層、延伸して形成した多層膜フィルムからなるバンドパスフィルタと、該バンドパスフィルタの一方の面に接着層を介して積層された吸収型の偏光膜と、を具備してなることを特徴とする。
【００２１】
前記一対の偏光板のうち、第１偏光板は前記光源と前記液晶素子の間に設けられ、第２偏光板は前記液晶素子を構成する基板の液晶層側に設けられたバンドパスフィルタ付き偏光膜であるものとすることもできる。
【００２２】
前記バンドパスフィルタ付き偏光膜の反射スペクトルの短波長側の端部が４８０ｎｍ±１０ｎｍの範囲に存在し、前記バンドパスフィルタ付き偏光膜の反射スペクトルの長波長側の端部が８５０ｎｍ以上の領域に存在するものとすることもできる。
【００２３】
前記光源は、青色発光ダイオードであることが好ましい。
【００２４】
前記光源は、青色蛍光管とすることもできる。
【００２５】
本発明の窓ガラスは、本発明の機能性光学フィルムを備えたことを特徴とする。
【発明の効果】
【００２６】
本発明によれば、従来のヨウ素偏光板と比較して、薄型化することができるとともに、緑〜赤色領域の光の利用効率を向上することができる。
【図面の簡単な説明】
【００２７】
【図１】第１実施形態の機能性光学フィルムの概略断面図である。
【図２】第１実施形態の機能性光学フィルムと、一般的な偏光膜とをパラレルニコルの関係に配置した場合を示す概略断面図である。
【図３】第１実施形態の機能性光学フィルムと、一般的な偏光膜とをクロスニコルの関係に配置した場合を示す概略断面図である。
【図４】第２実施形態の機能性光学フィルムの概略断面図であり、（ａ）は全体を示す断面図、（ｂ）は一部を拡大した断面図であり、（ｃ）は（ｂ）の一部をさらに拡大した断面図である。
【図５】第２実施形態の機能性光学フィルムの反射スペクトルを示すグラフである。
【図６】第２実施形態の機能性光学フィルムにおいて、（ａ）はバンドパスフィルタの反射スペクトル、青色発光ダイオードのスペクトルおよび蛍光体の発光スペクトルを示すグラフであり、（ｂ）はバンドパスフィルタに対して斜め５０度に光を入射した場合の反射スペクトルを示すグラフである。
【図７】第３実施形態の機能性光学フィルムの概略断面図であり、（ａ）は全体を示す断面図、（ｂ）は一部を拡大した断面図であり、（ｃ）は（ｂ）の一部をさらに拡大した断面図である。
【図８】第３実施形態の機能性光学フィルムの反射スペクトルを示すグラフである。
【図９】第４実施形態の機能性光学フィルムの概略断面図である。
【図１０】第４実施形態のバンドパスフィルタの反射スペクトルを示すグラフである。
【図１１】第４実施形態の機能性光学フィルムを液晶調光素子に適用した場合を示す断面模式図である。
【図１２】第４実施形態の機能性光学フィルムの比較例となる機能性光学フィルムを液晶調光素子に適用した場合を示す断面模式図である。
【図１３】第５実施形態の機能性光学フィルムの概略断面図である。
【図１４】第５実施形態の機能性光学フィルムを液晶調光素子に適用した場合を示す断面模式図である。
【図１５】第５実施形態の機能性光学フィルムの比較例となる機能性光学フィルムを液晶調光素子に適用した場合を示す断面模式図である。
【図１６】第６実施形態の機能性光学フィルムの概略断面図であり、（ａ）は全体を示す断面図、（ｂ）は一部を拡大した断面図であり、（ｃ）は（ｂ）の一部をさらに拡大した断面図である。
【図１７】第６実施形態の機能性光学フィルムを液晶調光素子に適用した場合を示す断面模式図である。
【図１８】第７実施形態の機能性光学フィルムの概略断面図である。
【図１９】第１実施形態の液晶調光素子を示す概略断面図である。
【図２０】第２実施形態の液晶調光素子を示す概略断面図である。
【図２１】第３実施形態の液晶調光素子を示す概略断面図である。
【図２２】第４実施形態の液晶調光素子を示す概略断面図である。
【図２３】第５実施形態の液晶調光素子を示す概略断面図である。
【図２４】第６実施形態の液晶調光素子を示す概略断面図である。
【図２５】本発明の窓ガラスの一実施形態を示す概略図である。
【発明を実施するための形態】
【００２８】
「機能性光学フィルム」
（１）第１実施形態
図１は、第１実施形態の機能性光学フィルムの概略断面図である。
本実施形態の機能性光学フィルム１０は、バンドパスフィルタ１１と、バンドパスフィルタ１１の一方の面１１ａに形成された吸収型の偏光膜１２とから概略構成され、バンドパスフィルタ１１と偏光膜１２が積層されてなるものである。
【００２９】
バンドパスフィルタ１１は、例えば、複数の有機膜１１Ａ〜１１Ｈを積層、延伸して形成した多層膜フィルムである。図１では、有機膜１１Ａ〜１１Ｈの８層が図示されているが、バンドパスフィルタ１１の層の数はこれに限定されない。バンドパスフィルタ１１は、数十層、数百層といった設計が適宜可能である。
また、複数の有機膜は、高屈折率層と低屈折率層が交互に積層された構造をなしている。例えば、有機膜１１Ａ、１１Ｃ、１１Ｅ、１１Ｇが低屈折率層であり、有機膜１１Ｂ、１１Ｄ、１１Ｆ、１１Ｈが高屈折率層であるというように、高屈折率層と低屈折率層が交互に積層される。高屈折率層と低屈折率層の屈折率差は、有機膜を使用する場合、０．０５〜０．３程度の範囲が想定される。例えば、低屈折率層を形成する材料としてポリエチレンテレフタレート（ＰＥＴ）を用いることができ、高屈折率層を形成する材料としてポリエチレンナフタレート（ＰＥＮ）を用いることができる。
【００３０】
有機膜１１Ａ〜１１Ｈを形成する材料としては、ポリエチレンテレフタレート（ＰＥＴ）、ポリエチレンナフタレート（ＰＥＮ）などのポリエステル、フッ素系樹脂、フルオレン系樹脂（屈折率ｎ＝１．６２）などが用いられるが、これらの中でもポリエチレンナフタレートが薄膜化の観点では好ましい。
ポリエチレンナフタレートは屈折率が高いので、有機膜１１Ａ〜１１Ｈを形成する材料としてポリエチレンナフタレートを用いた場合、バンドパスフィルタ１１の厚さを薄くすることができる。
例えば、垂直入射する光に対して、選択した波長λの光を反射するバンドパスフィルタを得るには、ｄ＝λ／２ｎの層間隔で積層された誘電体多層膜が必要である。したがって、ｎ（媒質の屈折率）が大きいと、ｄが小さくなる効果がある。その結果、ポリエチレンナフタレートを用いた機能性光学フィルム１０を、液晶調光素子の第２偏光板に適用すると、その第２偏光板と蛍光体層の間隔が小さくなるので、映像のぼやけや、光学的クロストークによる色純度の低下を低減する効果が得られる。したがって、機能性光学フィルム１０を備えた液晶調光素子を、より精細度が高いディスプレイに適用できる。
【００３１】
また、バンドパスフィルタ１１を構成する有機膜１１Ａ〜１１Ｈは、青色透過率が高い方が好ましい。バンドパスフィルタ１１を液晶調光素子に適用した場合、緑〜赤色領域への波長変換が効率よく行われるためには、有機膜１１Ａ〜１１Ｈの青色透過率が高いことが好ましい。
【００３２】
偏光膜１２としては、波長４００〜４７０ｎｍの範囲に吸収ピークを有する二色性色素からなるもの、ポリビニルアルコール（ＰＶＡ）に二色性色素やヨウ素を含浸した後、そのポリビニルアルコールを延伸してなる偏光膜などが用いられる。
二色性色素としては、青色光において二色比（消光比）を有する材料が用いられる。二色性色素としては、例えば、Ａｃｉｄ  ｒｅｄ  ２６６、Ｂｅｎｚｏｐｕｒｐｕｒｉｎ、Ｃ．Ｉ．Ｄｉｒｅｃｔ  Ｂｌｕｅ  ６７、Ｖｉｏｌｅｔ  ２０、Ｃｙａｎｉｎｅ  ｄｙｅ、Ｍｅｔｈｙｌ  Ｏｒａｎｇｅ、Ｐｅｒｙｌｅｎｅｂｉｓｃａｒｂｏｘｉｍｉｄｅｓ、ＲＵ  ３１．１５６、Ｓｉｒｉｕｓ  Ｓｕｐｒａ  Ｂｒｏｗｎ  ＲＬＬ、ＡＨ  ６５５６などが挙げられる。
【００３３】
また、二色性色素としては、下記の化学式（１）で表され、２位にアゾ基、６位にアミノ基、もしくはＮ−置換アミノ基を置換基とする１−ナフトール−３−スルホン酸骨格を有するジアゾ染料、下記の化学式（２）で表され、２位にアゾ基、６位に置換アミノ基を置換基とする１−ナフトール−３−スルホン酸骨格を有するトリスアゾ染料、下記の化学式（３）で表され、４，４’にアゾ基、２，２’にスルホン酸基を置換基とするスチルベン骨格を有するテトラアゾ染料なども用いられる。
【００３４】
【化１】
2014142367.tif 000003
【００３５】
【化２】
2014142367.tif 000004
【００３６】
【化３】
2014142367.tif 000005
【００３７】
二色比の最大部が波長４３０ｎｍ付近にあるＣ．Ｉ．Ｄｉｒｅｃｔ  Ｂｌｕｅ  ６７（４５０ｎｍ）を用いて偏光膜１２を形成すれば、機能性光学フィルム１０を、液晶調光素子に適用した場合、光源としては、例えば、二色比の最大部に発光ピークを合わせた青色発光ダイオード（青色ＬＥＤ）、波長４３０ｎｍおよび４９０ｎｍに極大値を有する青色蛍光管などが用いられる。
【００３８】
偏光膜１２が二色性色素のみからなる場合、偏光膜１２は、種々の有機溶媒に二色性色素を溶解して溶液を調製し、ダイコータ、スリットコータ、バーコータなどの塗布装置を用いて、バンドパスフィルタ１１の一方の面１１ａに、その溶液を塗布し、乾燥することによって形成される。
二色性色素を配向させる方法としては、例えば、バンドパスフィルタ１１に、二色性色素を溶解した溶液を、剪断力を加えながら塗布する方法が挙げられる。この方法によれば、剪断力を加えた方向、すなわち、溶液の塗布方向が偏光膜１２の透過軸となり、剪断力を加えた方向と直交する方向が偏光膜１２の吸収軸となる。
【００３９】
また、二色性色素を配向させる方法としては、バンドパスフィルタ１１の一方の面１１ａにラビングなどの配向処理を施し、その配向処理が施された面に、二色性色素を溶解した溶液を塗布することにより、二色性色素を配向させる方法が挙げられる。
さらに、二色性色素を配向させる方法としては、バンドパスフィルタ１１の一方の面１１ａに配向膜を形成し、その配向膜に、二色性色素を溶解した溶液を塗布することにより、二色性色素を配向させる方法が挙げられる。
このように、バンドパスフィルタ１１に配向処理を施した後、二色性色素を溶解した溶液を塗布した場合、配向処理方向に二色性色素が配向するので、偏光膜１２の吸収軸が配向処理方向と一致する。
【００４０】
また、二色性色素を配向させる方法としては、バンドパスフィルタ１１の一方の面１１ａに光配向膜を形成し、その光配向膜に対して斜め方向から紫外線あるいは偏光紫外線を照射することによって配向処理を施し、二色性色素を配向させる方法が挙げられる。
【００４１】
偏光膜１２が、ポリビニルアルコールに二色性色素やヨウ素を含浸した後、そのポリビニルアルコールを延伸してなる偏光膜からなる場合、バンドパスフィルタ１１の一方の面１１ａに、接着剤を介して、偏光膜１２が接着される。
【００４２】
機能性光学フィルム１０では、バンドパスフィルタ１１の一方の面１１ａに、二色性色素を溶解した溶液が塗工されるか、あるいは、バンドパスフィルタ１１の一方の面１１ａに、接着剤を介して、二色性色素やヨウ素を含浸したポリビニルアルコールが接着されて、偏光膜１２が形成されているので、トリアセチルセルロース（ＴＡＣ）フィルムなどからなる基材を省略することができる。したがって、バンドパスフィルタ１１と偏光膜１２が一体化されてなる機能性光学フィルム１０を薄型化することが可能となる。
また、バンドパスフィルタ１１が、有機膜１１Ａ〜１１Ｈを積層、延伸して形成した多層膜フィルムからなるので、二色性色素やヨウ素を含浸したポリビニルアルコールからなる偏光膜１２との接着が容易である。加えて、バンドパスフィルタ１１自体が、偏光膜１２の保護材として機能する。
【００４３】
ここで、機能性光学フィルム１０と、一般的な偏光膜２０とを組み合わせて用いた場合の機能性光学フィルム１０の作用について説明する。
図２は、機能性光学フィルム１０と、偏光膜２０とをパラレルニコルの関係に配置した場合を示す概略断面図である。図２において、偏光膜１２の透過軸は符号１３で示す方向を向いており、偏光膜２０の透過軸は符号２１で示す方向を向いている。
偏光膜２０は、偏光膜１２におけるバンドパスフィルタ１１と接している面とは反対側の面（以下、「一方の面」と言う。）１２ａに対向するように配置されている。
【００４４】
青色発光ダイオードなどを光源とし、例えば、波長４５５ｎｍ付近に極大値を有する青色光３１を、偏光膜２０における機能性光学フィルム１０と対向する面とは反対側の面（以下、「一方の面」と言う。）２０ａから入射する。
すると、青色光３１は、偏光膜２０、偏光膜１２およびバンドパスフィルタ１１を透過する。したがって、蛍光体層が、バンドパスフィルタ１１における偏光膜１２と接している面とは反対側の面（以下、「他方の面」と言う。）１１ｂに対向するように配設されていれば、偏光膜２０および機能性光学フィルム１０を透過した青色光３１を、その蛍光体層で波長変換して、緑色領域の光（以下、「緑色光」と言うこともある。）３２や赤色から近赤外領域の光（以下、「赤色光」と言うこともある。）３３を発光させることができる。さらに、バンドパスフィルタ１１は、緑色光３２や赤色光３３を、再び蛍光体層側に反射するので、緑色光３２や赤色光３３を効率的に利用することができる。
【００４５】
図３は、機能性光学フィルム１０と、偏光膜２０とをクロスニコルの関係に配置した場合を示す概略断面図である。図３において、偏光膜１２の透過軸は符号１４で示す方向を向いており、偏光膜３０の透過軸は符号２１で示す方向を向いている。
偏光膜２０は、偏光膜１２の一方の面１２ａに対向するように配置されている。
【００４６】
青色発光ダイオードなどを光源とし、例えば、波長４５５ｎｍ付近に極大値を有する青色光３１を、偏光膜２０の一方の面２０ａから入射する。
すると、青色光３１は、偏光膜２０を透過するが、偏光膜１２を透過することができない。したがって、蛍光体層が、バンドパスフィルタ１１の他方の面１１ｂに対向するように配設されていても、青色光３１を蛍光体層で波長変換して、緑色光３２や赤色光３３に変換することができない。
【００４７】
このように、機能性光学フィルム１０と、偏光膜２０との配置を、パラレルニコルの関係またはクロスニコルの関係に切換えることにより、光の透過に関する特性を切換えることができる。
また、バンドパスフィルタ１１の他方の面１１ｂでは、緑色光３２や赤色光３３を反射するので、蛍光体層が、バンドパスフィルタ１１の他方の面１１ｂに対向するように配設されている場合、緑色光３２や赤色光３３を効率的に利用することができる。
【００４８】
機能性光学フィルム１０は、バンドパスフィルタ１１の一方の面１１ａに、偏光膜１２が積層されているので、一般的なヨウ素偏光板よりも薄型化することができる。
また、機能性光学フィルム１０は、偏光膜１２を形成するための基材が不要であるから、その基材自体に起因する複屈折や散乱（ヘイズ）などの偏光解消要因や、偏光膜１２をバンドパスフィルタ１１に接合するための粘着層の複屈折や散乱の影響がない。したがって、コントラストを高くすることができるとともに、視野角を広げることができる。
さらに、機能性光学フィルム１０は、偏光膜１２を形成するための基材が不要であるから、耐熱性が高い。
【００４９】
（２）第２実施形態
図４は、第２実施形態の機能性光学フィルムの概略断面図であり、（ａ）は全体を示す断面図、（ｂ）は一部を拡大した断面図であり、（ｃ）は（ｂ）の一部をさらに拡大した断面図である。
本実施形態の機能性光学フィルム５０は、バンドパスフィルタ５１と、バンドパスフィルタ５１の一方の面５１ａに形成された吸収型の偏光膜５２とから概略構成され、バンドパスフィルタ５１と偏光膜５２が積層されてなるものである。
【００５０】
バンドパスフィルタ５１は、偏光膜５２側から順に、第１のバンドパスフィルタ５３から第５のバンドパスフィルタ５７までが積層されたものである。
第１のバンドパスフィルタ５３は、図４（ｃ）に示すように、１つの繰り返し単位が高屈折率層と低屈折率層からなり、繰り返し単位が連続的に変調された構造をなしている。繰り返し単位のうち１単位の層間隔が小さい側を５３Ａ、１単位の層間隔が大きい側を５３Ｂとしている。また、高屈折率層５３Ｂ−Ｈをポリエチレンナフタレートで形成し、低屈折率層５３Ｂ−Ｌをポリエチレンテレフタレートで形成した場合、高屈折率層５３Ｂ−Ｈと低屈折率層５３Ｂ−Ｌの屈折率差は０．１２である。高屈折率層５３Ｂ−Ｈを形成する材料としては、フルオレン系樹脂、低屈折率層５３Ｂ−Ｌを形成する材料としては、フッ素系樹脂なども用いることができる。
【００５１】
次に、バンドパスフィルタ５１の繰り返し単位の変調に関して詳述する。
図４に示すように、バンドパスフィルタ５１の厚さ方向に沿って、繰り返し単位の厚さが第１のバンドパスフィルタ５３から第５のバンドパスフィルタ５７に通して連続的に変調されており、その繰り返し単位の厚さが、偏光膜５２側で最小、反対側で最大となっている。
バンドパスフィルタ５１の繰り返し単位の厚さ（層間隔）と、バンドパスフィルタ５１の繰り返し単位における反射波長と、媒質（バンドパスフィルタ５１を構成する材質）の屈折率との間には、以下の式（１）の関係がある。
１単位の厚さ＝反射波長／［２×（媒質の屈折率）］    （１）
例えば、バンドパスフィルタ５１の中の一部の繰り返し単位における反射波長が５５０ｎｍ、バンドパスフィルタ５１の媒質の平均屈折率が１．５２の場合、上記の式（１）から、１単位の厚さは約１８１ｎｍである。
【００５２】
本発明では、図５に示すように、バンドパスフィルタの反射スペクトルの短波長端が４８０ｎｍ付近、長波長端が８５０ｎｍ以上に存在するため、最も薄い層の１単位の厚さは約１４２ｎｍ、一方で最も厚い層の１単位の厚さは約３００ｎｍとなる。
バンドパスフィルタ５１の繰り返し単位の厚さの変調率は、繰り返し単位の厚さの最小値をｄ１、繰り返し単位の厚さの最大値をｄ２としたとき、（ｄ２−ｄ１）／ｄ１が８０％以上であることが好ましい。言い換えれば、バンドパスフィルタ５１の中で、繰り返し単位の厚さの最大値は、繰り返し単位の厚さの最小値の１．８倍以上であることが好ましい。さらに好ましくは（ｄ２−ｄ１）／ｄ１が１００％以上であることが好ましい。言い換えれば、バンドパスフィルタ５１の中で、繰り返し単位の厚さの最大値は、繰り返し単位の厚さの最小値の２．０倍以上であることが好ましい。
【００５３】
第１のバンドパスフィルタ５３から第５のバンドパスフィルタ５７の各層の厚さは、それぞれの層における反射波長に合わせて適宜決定される。
【００５４】
また、厚さが最も薄い層、すなわち、第１のバンドパスフィルタ５３の低屈折率層５３Ａに相当する反射波長は、反射波長の短波長側の波長端が４８０ｎｍ±１０ｎｍで、反射波長の長波長側の波長端が８５０ｎｍよりも長波長側に存在することが好ましい。さらに好ましくは１０００ｎｍよりも長波長側に存在する事が好ましい。
【００５５】
誘電体多層膜の反射スペクトルは、入射極角が大きくなるに従って短波長側にシフトするブルーシフトと言う特徴がある。多層膜に正面入射した光は、緑〜赤色領域において反射するが、斜め５０度入射した光は、青〜緑領域より短波長の光を反射するなどの現象が起きる。このため、予めブルーシフトすることを想定して、反射波長帯域の長波長側の端部が、可視光よりも長い波長（８５０ｎｍ以上）となるように、バンドパスフィルタ５１の反射スペクトルを設計する。なお、バンドパスフィルタ５１の反射波長帯域の長波長側の端部は、８５０ｎｍよりも長波長側（９００ｎｍや１０００ｎｍなど）にあってもよい。一方、バンドパスフィルタ５１の反射波長帯域の短波長側の端部は、青色発光ダイオードからの光を透過させるために、青色発光ダイオードのカットオフ波長（４８０ｎｍ±１０ｎｍ）近傍を透過／反射の境界とすることが好ましい。
【００５６】
ここで、バンドパスフィルタ５１は、例えば、図６（ａ）のような反射スペクトル特性を示す。図６（ａ）は、機能性光学フィルム５０において、バンドパスフィルタの反射スペクトル、青色発光ダイオードのスペクトルおよび蛍光体の発光スペクトルを示すグラフである。蛍光体を励起する青色発光ダイオードからの光は、選択的に正面入射に近い光、すなわち、指向性の高い光とすることが好ましい。指向性の高い入射光は、効率よくバンドパスフィルタを透過させることができる。
図６（ｂ）に、バンドパスフィルタに対して斜め５０度に光を入射した場合の反射スペクトルを示す。蛍光体に入射した青色光が蛍光体で色変換され、拡散光として発光し、一部はバンドパスフィルタに斜め入射するが、バンドパスフィルタの反射帯域がブルーシフトしても、反射帯域が赤色領域まで確保されているので、赤色成分の光を反射することができる。
このようにバンドパスフィルタのブルーシフトを考慮した設計を行うことが好ましい。
第１実施形態で述べたように、本実施形態の機能性光学フィルム５０を蛍光体と組み合わせて使用した場合、蛍光体から発光した光を効率よく反射し、再び蛍光体層側へ出射させることができる。
【００５７】
さらに、低屈折率層と高屈折率層の屈折率差は、大きいことが好ましい。このようにすれば、厚さの薄いバンドパスフィルタ５１を形成することができる。
【００５８】
例えば、低屈折率層をフッ素系樹脂（屈折率ｎ＝１．４２、商品名：ディフェンサ、ＤＩＣ社製）で形成し、高屈折率層をフルオレン系樹脂（屈折率ｎ＝１．６２、商品名：オグソール、大阪ガスケミカル社製）やポリエチレンナフタレート（屈折率ｎ＝１．６４）で形成してもよい。
また、低屈折率層をポリエチレンテレフタレートなどの透明樹脂（屈折率ｎ＝１．５２〜１．５４）で形成し、高屈折率層をルミプラス（商品名、屈折率ｎ＝１．７１、三菱ガス化学社製）で形成してもよい。
【００５９】
偏光膜５２としては、上述の第１実施形態と同様のものが用いられる。
【００６０】
機能性光学フィルム５０によれば、第１のバンドパスフィルタ５３から第５のバンドパスフィルタ５７までが積層されているので、５つのバンドパスフィルタの特性を合わせた反射スペクトル特性が得られる。
【００６１】
機能性光学フィルム５０は、バンドパスフィルタ５１の一方の面５１ａに、偏光膜５２が積層されているので、一般的なヨウ素偏光板よりも薄型化することができる。
また、機能性光学フィルム５０は、偏光膜５２を形成するための基材が不要であるから、その基材自体に起因する複屈折や散乱（ヘイズ）などの偏光解消要因や、偏光膜５２をバンドパスフィルタ５１に接合するための粘着層の複屈折や散乱の影響がない。したがって、コントラストを高くすることができるとともに、視野角を広げることができる。
さらに、機能性光学フィルム５０は、偏光膜５２を形成するための基材が不要であるから、耐熱性が高い。
【００６２】
なお、本実施形態では、第１のバンドパスフィルタ５３から第５のバンドパスフィルタ５７の繰り返し単位が、低屈折率層と高屈折率層が、この順に積層された積層体である場合を例示したが、本発明はこれに限定されない。本発明にあっては、繰り返し単位が、低屈折率層、高屈折率層および低屈折率層が、この順に積層された積層体であってもよく、高屈折率層、低屈折率層および高屈折率層が、この順に積層された積層体であってもよい。
また、本実施形態では、バンドパスフィルタを構成する各層において、偏光膜側から順に低屈折率層と高屈折率層が形成された場合を例示したが、本発明はこれに限定されない。本発明にあっては、バンドパスフィルタを構成する各層において、偏光膜側から順に高屈折率層と低屈折率層が形成されていてもよい。
【００６３】
また、本実施形態では、バンドパスフィルタ５１が、その厚さ方向に沿って、繰り返し単位の厚さが連続的に変調され、その繰り返し単位の厚さが、偏光膜５２側で最小、反対側で最大である場合を例示したが、本発明はこれに限定されない。本発明にあっては、バンドパスフィルタは、その厚さ方向に沿って、繰り返し単位の厚さが連続的に変調され、その繰り返し単位の厚さが、偏光膜側で最大、反対側で最小であってもよい。
【００６４】
（３）第３実施形態
図７は、第３実施形態の機能性光学フィルムの概略断面図であり、（ａ）は全体を示す断面図、（ｂ）は一部を拡大した断面図であり、（ｃ）は（ｂ）の一部をさらに拡大した断面図である。
本実施形態の機能性光学フィルム６０は、バンドパスフィルタ６１と、バンドパスフィルタ６１の一方の面６１ａに形成された吸収型の偏光膜６２とから概略構成され、バンドパスフィルタ６１と偏光膜６２が積層されてなるものである。
【００６５】
バンドパスフィルタ６１は、偏光膜６２側から順に、第１のバンドパスフィルタ６３から第５のバンドパスフィルタ６７までが積層されたものである。
第１のバンドパスフィルタ６３は、図７（ｃ）に示すように、１つの繰り返し単位が高屈折率層と低屈折率層からなり、繰り返し単位が連続的に変調された構造をなしている。繰り返し単位のうち１単位の層間隔が小さい側を６３Ａ、１単位の層間隔が大きい側を６３Ｂとしている。また、高屈折率層６３Ｂ−Ｈをポリエチレンナフタレートで形成し、低屈折率層６３Ｂ−Ｌをポリエチレンテレフタレートで形成した場合、高屈折率層６３Ｂ−Ｈと低屈折率層６３Ｂ−Ｌの屈折率差は０．１２である。高屈折率層６３Ｂ−Ｈを形成する材料としては、フルオレン系樹脂、低屈折率層６３Ｂ−Ｌを形成する材料としては、フッ素系樹脂なども用いることができる。
【００６６】
また、バンドパスフィルタ６１は、複数のバンドパスフィルタが積層されたものであってもよいが、複数のバンドパスフィルタそれぞれの繰り返し単位は、必ずしも連続的でなくてもよい。
例えば、図７において、バンドパスフィルタ６１は、第１のバンドパスフィルタ６３から第５のバンドパスフィルタ６７までの５つの層から構成されている。第１のバンドパスフィルタ６３から第５のバンドパスフィルタ６７は、それぞれの繰り返し単位の厚さが変調されている。
【００６７】
例えば、第１のバンドパスフィルタ６３は、繰り返し単位の厚さが６３Ａ側で最小、６３Ｂ側で最大であり、最小値ｄ６３Ａが１５０ｎｍ、最大値ｄ６３Ｂが１８１ｎｍとなるように連続的に変調された多層膜である。
第２のバンドパスフィルタ６４は、繰り返し単位の厚さが６４Ａ側で最小、６４Ｂ側で最大であり、最小値ｄ６４Ａが１６７ｎｍ、最大値ｄ６４Ｂが２０２ｎｍとなるように連続的に変調された多層膜である。
第３のバンドパスフィルタ６５は、繰り返し単位の厚さが６５Ａ側で最小、６５Ｂ側で最大であり、最小値ｄ６５Ａが１８５ｎｍ、最大値ｄ６５Ｂが２２３ｎｍとなるように連続的に変調された多層膜である。
第４のバンドパスフィルタ６６は、繰り返し単位の厚さが６６Ａ側で最小、６６Ｂ側で最大であり、最小値ｄ６６Ａが２０４ｎｍ、最大値ｄ６６Ｂが２４６ｎｍとなるように連続的に変調された多層膜である。
第５のバンドパスフィルタ６７は、繰り返し単位の厚さが６７Ａ側で最小、６７Ｂ側で最大であり、最小値ｄ６７Ａが２２４ｎｍ、最大値ｄ６７Ｂが２７０ｎｍとなるように連続的に変調された多層膜である。
【００６８】
上記のように、５つの各バンドパスフィルタ内では、繰り返し単位が連続的に変調されているが、隣り合うバンドパスフィルタ間、すなわち、第１のバンドパスフィルタ６３と第２のバンドパスフィルタ６４の境界部や、第２のバンドパスフィルタ６４と第３のバンドパスフィルタ６５の境界部などでは、繰り返し単位が不連続に積層されている。このような構成であっても、個々のバンドパスフィルタの反射帯域は、隣り合うバンドパスフィルタの反射帯域と重なり合う領域があるため、積層したバンドパスフィルタ全体としては、連続的に繰り返し単位を変調した場合と同等の挙動を得ることができる。
【００６９】
また、５つのバンドパスフィルタはそれぞれ、繰り返し単位の厚さが変調されているが、その変調率は、例えば、第１のバンドパスフィルタ６３の場合、繰り返し単位の厚さの最小値をｄ６３Ａ、繰り返し単位の厚さの最大値をｄ６３Ｂとしたとき、（ｄ６３Ｂ−ｄ６３Ａ）／ｄ６３Ａが２０％程度であることが好ましい。言い換えれば、バンドパスフィルタ６１の中で、繰り返し単位の厚さの最大値は、繰り返し単位の厚さの最小値の１．２倍程度であることが好ましい。５つのバンドパスフィルタはそれぞれ、同様の変調率で変調した場合、５つのバンドパスフィルタ全体で見れば、上述した連続的に膜厚変調したケースと同様に、（ｄ２−ｄ１）／ｄ１が８０％、あるいは、繰り返し単位の厚さの最大値が、繰り返し単位の厚さの最小値の１．８倍以上という条件に相当する。
【００７０】
第１のバンドパスフィルタ６３から第５のバンドパスフィルタ６７の各層の厚さは、それぞれの層における反射波長に合わせて適宜決定される。
【００７１】
例えば、低屈折率層をフッ素系樹脂（屈折率ｎ＝１．４２、商品名：ディフェンサ、ＤＩＣ社製）で形成し、高屈折率層をフルオレン系樹脂（屈折率ｎ＝１．６２、商品名：オグソール、大阪ガスケミカル社製）やポリエチレンナフタレート（屈折率ｎ＝１．６４）で形成してもよい。
また、低屈折率層をポリエチレンテレフタレートなどの透明樹脂（屈折率ｎ＝１．５２〜１．５４）で形成し、高屈折率層をルミプラス（商品名、屈折率ｎ＝１．７１、三菱ガス化学社製）で形成してもよい。
【００７２】
また、ポリエチレンテレフタレートのみを用いた場合でも、延伸工程や加熱工程の制御により、結晶化度を調整することによって、低屈折率層（屈折率＝１．５２）と高屈折率層（屈折率＝１．５６）程度にまで屈折率変調の幅を制御することも可能であるため、屈折率の異なる２種類のポリエチレンテレフタレートを積層、延伸することによって、所望の多層膜を形成することも可能である。また、同種の材料を用いて、上記の多層膜を形成することは、低コストの観点で最も好ましい。
【００７３】
また、ポリエチレンナフタレートは、高延伸倍率で延伸すると、平均屈折率が１．７程度にまで高めることが可能であるため、低屈折率層をポリエチレンテレフタレート、高屈折率層をポリエチレンナフタレートという構成で、溶融積層した多層フィルムを形成し、この多層フィルムを延伸することによって所望の膜厚の多層膜とすることも可能である。
【００７４】
また、ポリエチレンナフタレートのみを用いた場合でも、延伸工程や加熱工程の制御により、結晶化度を調整することによって、低屈折率層（屈折率＝１．６）と高屈折率層（屈折率＝１．７）程度にまで屈折率変調の幅を制御することも可能であるため、屈折率の異なる２種類のポリエチレンナフタレートを積層、延伸することによって、所望の多層膜を形成することも可能である。また、同種の材料を用いて、上記の多層膜を形成することは、低コストの観点で最も好ましい。
【００７５】
偏光膜６２としては、上述の第１実施形態と同様のものが用いられる。
【００７６】
機能性光学フィルム６０は、例えば、図８のような反射スペクトル特性を示す。
第１のバンドパスフィルタ６３は、４８０ｎｍ付近に短波長端を有し、反射帯域が１００〜１５０ｎｍのバンドパスフィルタである。
第２のバンドパスフィルタ６４は、５３０ｎｍ付近に短波長端を有し、反射帯域が１００〜１５０ｎｍのバンドパスフィルタである。
第３のバンドパスフィルタ６５は、５８０ｎｍ付近に短波長端を有し、反射帯域が１００〜１５０ｎｍのバンドパスフィルタである。
第４のバンドパスフィルタ６６は、６５０ｎｍ付近に短波長端を有し、反射帯域が１００〜１５０ｎｍのバンドパスフィルタである。
第５のバンドパスフィルタ６７は、７１０ｎｍ付近に短波長端を有し、反射帯域が１００〜１５０ｎｍのバンドパスフィルタである。
【００７７】
機能性光学フィルム６０によれば、第１のバンドパスフィルタ６３から第５のバンドパスフィルタ６７までが積層されているので、５つのバンドパスフィルタの特性を合わせた反射スペクトル特性が得られる。
【００７８】
機能性光学フィルム６０は、バンドパスフィルタ６１の一方の面６１ａに、偏光膜６２が積層されているので、一般的なヨウ素偏光板よりも薄型化することができる。
また、機能性光学フィルム６０は、偏光膜６２を形成するための基材が不要であるから、その基材自体に起因する複屈折や散乱（ヘイズ）などの偏光解消要因や、偏光膜６２をバンドパスフィルタ６１に接合するための粘着層の複屈折や散乱の影響がない。したがって、コントラストを高くすることができるとともに、視野角を広げることができる。
さらに、機能性光学フィルム６０は、偏光膜６２を形成するための基材が不要であるから、耐熱性が高い。
【００７９】
なお、本実施形態では、バンドパスフィルタ６１が、第１のバンドパスフィルタ６３から第５のバンドパスフィルタ６７が積層されてなる場合を例示したが、本発明はこれに限定されない。本発明にあっては、４つ以上の異なるバンドパスフィルタが接着層を介して積層されていてもよいし、接着層を介さずに、膜厚の異なる多層膜を積層、延伸した一体成型品であってもよい。
このように、バンドパスフィルタ６１の各層を形成する材料の屈折率差、誘電体多層膜の層間隔と層数、積層するバンドパスフィルタの数とその短波長端設計などを適宜決定することによって、様々な反射型バンドパスフィルタを形成することができる。
【００８０】
（４）第４実施形態
図９は、第４実施形態の機能性光学フィルムの概略断面図である。
本実施形態の機能性光学フィルム８０は、バンドパスフィルタ８１と、バンドパスフィルタ８１の一方の面８１ａに形成された吸収型の偏光膜８２とから概略構成され、バンドパスフィルタ８１と偏光膜８２が積層されてなるものである。
【００８１】
バンドパスフィルタ８１は、偏光膜８２側から順に、第１のバンドパスフィルタ８３と第２のバンドパスフィルタ８４が積層されたものである。
【００８２】
第１のバンドパスフィルタ８３と第２のバンドパスフィルタ８４は、屈折率を調整可能な透明接着剤を介して接合されている。
また、第１のバンドパスフィルタ８３と第２のバンドパスフィルタ８４は、紫外線硬化型樹脂を介して貼り合せられた後、紫外線硬化型樹脂に紫外線を照射して、この紫外線硬化型樹脂を硬化させることにより接合されている。
【００８３】
すなわち、バンドパスフィルタ８１は、偏光膜８２側から順に、有機膜からなる第１のバンドパスフィルタ８３と第２のバンドパスフィルタ８４を積層、延伸して形成した多層膜フィルムである。
【００８４】
第１のバンドパスフィルタ８３としては、帝人デュポンフィルム社の超多層フィルム：テイジン（登録商標）テトロン（登録商標）フィルムＭＬＦシリーズのＭＬＦ−１９．０が用いられる。
ＭＬＦ−１９．０は、図１０に示すように、波長５８０〜６８０ｎｍに反射率３０％以上の特異的な反射領域を示す。また、ＭＬＦ−１９．０は、主に赤色光を反射し、僅かに（１０％程度）緑色光を反射するという特性を有する。
【００８５】
第２のバンドパスフィルタ８４としては、帝人デュポンフィルム社の超多層フィルム：テイジン（登録商標）テトロン（登録商標）フィルムＭＬＦシリーズのＭＬＦ−１６．５が用いられる。
ＭＬＦ−１６．５は、図１０に示すように、波長４８０〜５８０ｎｍに反射率３０％以上の特異的な反射領域を示す。また、ＭＬＦ−１６．５は、主に緑色光を反射し、僅かに（１０％程度）赤色光を反射するという特性を有する。
【００８６】
偏光膜８２としては、上述の第１実施形態と同様のものが用いられる。
【００８７】
機能性光学フィルム８０の透過スペクトルは、図１０に示すように、ＭＬＦ−１９．０（第１のバンドパスフィルタ８３）とＭＬＦ−１６．５（第２のバンドパスフィルタ８４）のそれぞれの反射帯域を合わせた特性を有している。
【００８８】
次に、機能性光学フィルム８０を液晶調光素子に適用した場合について説明する。
図１１は、機能性光学フィルム８０を液晶調光素子に適用した場合を示す断面模式図である。
ここでは、蛍光体層９０が、機能性光学フィルム８０の第２のバンドパスフィルタ８４と対向するように配置されている。また、図示していないが、機能性光学フィルム８０の下層には液晶素子が設置してあり、蛍光体層９０のＲＧＢ各画素に対応した画素領域で光の偏光状態を制御し、機能性光学フィルム８０を透過する光の光量を調光する。
【００８９】
液晶パネルが透過状態（白表示）のとき、青色発光ダイオードなどを光源とする青色光１０１が、偏光膜８２の一方の面８２ａから入射すると、青色光１０１が、偏光膜８２、第１のバンドパスフィルタ８３および第２のバンドパスフィルタ８４を透過する。そして、第２のバンドパスフィルタ８４を透過した青色光１０１の一部が、蛍光体層９０のうち緑色蛍光体層９０Ｇに入射すると、緑色蛍光体層９０Ｇから緑色光（蛍光）が発光される。緑色光の一部は、蛍光体層９０の裏面側（第２のバンドパスフィルタ８４側）に出射するが、その緑色光１０２は第２のバンドパスフィルタ８４で反射して、再び緑色蛍光体層９０Ｇに入射する。
【００９０】
機能性光学フィルム８０によれば、蛍光体層９０の裏面側に出射した緑色光１０２を、第２のバンドパスフィルタ８４にて、再び蛍光体層９０側に反射させ、その反射光を蛍光体層９０に入射することができるので、緑色蛍光体層９０Ｇにおいて高い効率が得られ、白表示のときに明るい表示が得られる。
また、機能性光学フィルム８０によれば、所望の画素以外から青色光が入って、意図しない蛍光体を励起するという光学的クロストークを防止することができる。
【００９１】
一方、図１２に示すように、蛍光体層９０側から順に、第１のバンドパスフィルタ８３、第２のバンドパスフィルタ８４および偏光膜８２が配置された場合について説明する。
図１２は、機能性光学フィルム１１０を液晶調光素子に適用した場合を示す断面模式図である。
機能性光学フィルム１１０は、偏光膜８２と、偏光膜８２側から順に、第２のバンドパスフィルタ８４と第１のバンドパスフィルタ８３が積層されたバンドパスフィルタ１１１とから概略構成されている。
【００９２】
液晶パネルが透過状態（白表示）のとき、青色発光ダイオードなどを光源とする青色光１０１が、偏光膜８２の一方の面８２ａから入射すると、青色光１０１が、偏光膜８２、第２のバンドパスフィルタ８４および第１のバンドパスフィルタ８３を透過する。そして、第１のバンドパスフィルタ８３を透過した青色光１０１の一部が、蛍光体層９０のうち緑色蛍光体層９０Ｇに入射すると、緑色蛍光体層９０Ｇから緑色光（蛍光）が発光される。緑色光の一部は、蛍光体層９０の裏面側（第１のバンドパスフィルタ８３側）に出射して、第１のバンドパスフィルタ８３を透過する。さらに、第１のバンドパスフィルタ８３を透過した緑色光１０２は第２のバンドパスフィルタ８４で反射するが、蛍光体層９０と第２のバンドパスフィルタ８４の間に第１のバンドパスフィルタ８３が存在するため、再び一部の光が第２のバンドパスフィルタ８４側に反射される。また、蛍光体層９０と第２のバンドパスフィルタ８４の間の光学距離が長いため、第２のバンドパスフィルタ８４で反射した光の一部が隣の赤色蛍光体層９０Ｒや青色蛍光体層９０Ｂに入射し、色純度が低下する場合もあるため、緑色光の利用効率を優先的に高める場合においては、蛍光体層９０側から順に、第２のバンドパスフィルタ８４、第１のバンドパスフィルタ８３および偏光膜８２が配置された場合の方がより好ましい配置である。
【００９３】
機能性光学フィルム８０は、バンドパスフィルタ８１の一方の面８１ａに、偏光膜８２が積層されているので、一般的なヨウ素偏光板よりも薄型化することができる。
また、機能性光学フィルム８０は、偏光膜８２を形成するための基材が不要であるから、その基材自体に起因する複屈折や散乱（ヘイズ）などの偏光解消要因や、偏光膜８２をバンドパスフィルタ８１に接合するための粘着層の複屈折や散乱の影響がない。したがって、コントラストを高くすることができるとともに、視野角を広げることができる。
さらに、機能性光学フィルム８０は、偏光膜８２を形成するための基材が不要であるから、耐熱性が高い。
なお、バンドパスフィルタとしては、上記以外に東レ社製のＰＩＣＡＳＵＳを用いることもできる。
【００９４】
（５）第５実施形態
図１３は、第５実施形態の機能性光学フィルムの概略断面図である。
本実施形態の機能性光学フィルム１２０は、バンドパスフィルタ１２１と、バンドパスフィルタ１２１の一方の面１２１ａに形成された吸収型の偏光膜１２２とから概略構成され、バンドパスフィルタ１２１と偏光膜１２２が積層されてなるものである。
【００９５】
バンドパスフィルタ１２１は、偏光膜１２２側から順に、第１のバンドパスフィルタ１２３と第２のバンドパスフィルタ１２４が積層されたものである。
【００９６】
第１のバンドパスフィルタ１２３と第２のバンドパスフィルタ１２４は、屈折率を調整可能な透明接着剤を介して接合されている。
また、第１のバンドパスフィルタ１２３と第２のバンドパスフィルタ１２４は、紫外線硬化型樹脂を介して貼り合せられた後、紫外線硬化型樹脂に紫外線を照射して、この紫外線硬化型樹脂を硬化させることにより接合されている。
【００９７】
すなわち、バンドパスフィルタ１２１は、偏光膜１２２側から順に、有機膜からなる第１のバンドパスフィルタ１２３と第２のバンドパスフィルタ１２４を積層、延伸して形成した多層膜フィルムである。
【００９８】
第１のバンドパスフィルタ１２３としては、帝人デュポンフィルム社の超多層フィルム：テイジン（登録商標）テトロン（登録商標）フィルムＭＬＦシリーズのＭＬＦ−１６．５が用いられる。
【００９９】
第２のバンドパスフィルタ１２４としては、帝人デュポンフィルム社の超多層フィルム：テイジン（登録商標）テトロン（登録商標）フィルムＭＬＦシリーズのＭＬＦ−１９．０が用いられる。
【０１００】
偏光膜１２２としては、上述の第１実施形態と同様のものが用いられる。
【０１０１】
機能性光学フィルム１２０の透過スペクトルは、図１０に示すように、ＭＬＦ−１６．５（第１のバンドパスフィルタ１２３）とＭＬＦ−１９．０（第２のバンドパスフィルタ１２４）のそれぞれの反射帯域を合わせた特性を有している。
【０１０２】
次に、機能性光学フィルム１２０を液晶調光素子に適用した場合について説明する。
図１４は、機能性光学フィルム１２０を液晶調光素子に適用した場合を示す断面模式図である。
ここでは、蛍光体層９０が、機能性光学フィルム１２０の第２のバンドパスフィルタ１２４と対向するように配置されている。
【０１０３】
液晶パネルが透過状態（赤表示）のとき、青色発光ダイオードなどを光源とする青色光１０１が、偏光膜１２２の一方の面１２２ａから入射すると、青色光１０１が、偏光膜１２２、第１のバンドパスフィルタ１２３および第２のバンドパスフィルタ１２４を透過する。そして、第２のバンドパスフィルタ１２４を透過した青色光１０１の一部が、蛍光体層９０のうち赤色蛍光体層９０Ｒに入射すると、赤色蛍光体層９０Ｒから赤色光（蛍光）が発光される。赤色光の一部は、蛍光体層９０の裏面側（第２のバンドパスフィルタ１２４側）に出射するが、その赤色光１０３は第２のバンドパスフィルタ１２４で反射して、再び赤色蛍光体層９０Ｒに入射する。
【０１０４】
機能性光学フィルム１２０によれば、蛍光体層９０の裏面側に出射した赤色光１０３を、第２のバンドパスフィルタ１２４にて、再び蛍光体層９０側に反射させ、その反射光を蛍光体層９０に入射することができるので、赤色蛍光体層９０Ｒにおいて高い効率が得られ、赤表示のときに明るく、色純度の高い表示が得られる。
また、機能性光学フィルム１２０によれば、所望の画素以外から青色光が入って、意図しない蛍光体を励起するという光学的クロストークを防止することができる。
【０１０５】
一方、図１５に示すように、蛍光体層９０側にから順に、第１のバンドパスフィルタ１２３、第２のバンドパスフィルタ１２４および偏光膜１２２が配置された場合について説明する。
図１５は、機能性光学フィルム１３０を液晶調光素子に適用した場合を示す断面模式図である。
機能性光学フィルム１３０は、偏光膜１２２と、偏光膜１２２側から順に、第２のバンドパスフィルタ１２４と第１のバンドパスフィルタ１２３が積層されたバンドパスフィルタ１３１とから概略構成されている。
【０１０６】
液晶パネルが透過状態（赤表示）のとき、青色発光ダイオードなどを光源とする青色光１０１が、偏光膜１２２の一方の面１２２ａから入射すると、青色光１０１が、偏光膜１２２、第２のバンドパスフィルタ１２４および第１のバンドパスフィルタ１２３を透過する。そして、第１のバンドパスフィルタ１２３を透過した青色光１０１の一部が、蛍光体層９０のうち赤色蛍光体層９０Ｒに入射すると、赤色蛍光体層９０Ｒから赤色光（蛍光）が発光される。赤色光の一部は、蛍光体層９０の裏面側（第１のバンドパスフィルタ１２３側）に出射して、第１のバンドパスフィルタ１２３を透過する。さらに、第１のバンドパスフィルタ１２３を透過した赤色光１０３は第２のバンドパスフィルタ１２４で反射するが、蛍光体層９０と第２のバンドパスフィルタ１２４の間に第１のバンドパスフィルタ１２３が存在するため、再び一部の光が第２のバンドパスフィルタ１２４側に反射される。また、蛍光体層９０と第２のバンドパスフィルタ１２４の間の光学距離が長いため、第２のバンドパスフィルタ１２４で反射した光の一部が隣の緑色蛍光体層９０Ｇや青色蛍光体層９０Ｂに入射し、色純度が低下する場合もあるため、赤色光の利用効率を優先的に高める場合においては、蛍光体層９０側から順に、第２のバンドパスフィルタ１２４、第１のバンドパスフィルタ１２３および偏光膜１２２が配置された場合の方がより好ましい配置である。
【０１０７】
機能性光学フィルム１２０は、バンドパスフィルタ１２１の一方の面１２１ａに、偏光膜１２２が積層されているので、一般的なヨウ素偏光板よりも薄型化することができる。
また、機能性光学フィルム１２０は、偏光膜１２２を形成するための基材が不要であるから、その基材自体に起因する複屈折や散乱（ヘイズ）などの偏光解消要因や、偏光膜１２２をバンドパスフィルタ１２１に接合するための粘着層の複屈折や散乱の影響がない。したがって、コントラストを高くすることができるとともに、視野角を広げることができる。
さらに、機能性光学フィルム１２０は、偏光膜１２２を形成するための基材が不要であるから、耐熱性が高い。
なお、バンドパスフィルタとしては、上記以外に東レ社製のＰＩＣＡＳＵＳを用いることもできる。
【０１０８】
（６）第６実施形態
図１６は、第６実施形態の機能性光学フィルムの概略断面図であり、（ａ）は全体を示す断面図、（ｂ）は一部を拡大した断面図であり、（ｃ）は（ｂ）の一部をさらに拡大した断面図である。
本実施形態の機能性光学フィルム１４０は、バンドパスフィルタ１４１と、バンドパスフィルタ１４１の一方の面１４１ａに形成された吸収型の偏光膜１４２とから概略構成され、バンドパスフィルタ１４１と偏光膜１４２が積層されてなるものである。
【０１０９】
バンドパスフィルタ１４１は、偏光膜１４２側から順に、第１の領域１４３と第２の領域１４４が形成されたものである。
【０１１０】
第１の領域１４３は、偏光膜１４２側から順に、第１の層１４５と第２の層１４６と第３の層１４７とが積層されたものである。
第１の層１４５は、低屈折率層１４５Ａ−Ｌと高屈折率１４５Ａ−Ｈを１単位とする層である。
また、繰り返し単位の厚さが１４５Ａ側で最も大きく、１４５Ｂ側で最も小さくなるように連続的に変調された構造を有している。
第２の領域１４６は、第１の領域１４５と同様に繰り返し単位が変調されているが、最も繰り返し単位の厚さが大きい１４６Aの側が第１の領域の１４５Bの厚さから連続的に小さくなるように、膜厚が設定されている。
【０１１１】
すなわち、バンドパスフィルタ１４１は、第１の領域から第２の領域に向かって、連続的に繰り返し単位が変調されている多層膜である。
【０１１２】
バンドパスフィルタ１４１の繰り返し単位の厚さの変調率は、繰り返し単位の厚さの最小値（第６の層１５０Bの厚さ）をｄ１５０B、繰り返し単位の厚さの最大値（第１の層１４５Aの厚さ）をｄ１４５Aとしたとき、（ｄ１４５A−ｄ１５０B）／ｄ１５０Bが８０％以上であることが好ましい。言い換えれば、バンドパスフィルタ１４１の厚さ２０μｍの中で、繰り返し単位の厚さの最大値（第１の層ｄ１４５Aの厚さ）は、繰り返し単位の厚さの最小値（第６の層ｄ１５０Bの厚さ）の１．８倍以上であることが好ましい。さらに好ましくは（ｄ２−ｄ１）／ｄ１が１００％以上であることが好ましい。言い換えれば、バンドパスフィルタ５１の中で、繰り返し単位の厚さの最大値は、繰り返し単位の厚さの最小値の２．０倍以上であることが好ましい。
【０１１３】
このように、バンドパスフィルタ１４１の繰り返し単位の厚さを変調させることにより、第１の領域１４３が主に赤色光を反射する特性を示し、第２の領域１４４が主に緑色光を反射する特性を示すようにすることができる。
【０１１４】
バンドパスフィルタ１４１を形成する方法としては、延伸フィルムの製造工程を用いて、各層を形成するフィルムを多層に積層する方法、感光性フィルムの一方の面にホログラム反射膜を形成した後、厚さを変調しながら多層膜を形成する方法などが挙げられる。
ホログラム反射膜を形成する方法は、感光性フィルムを干渉露光し、感光性フィルムに高屈折率領域と低屈折率領域を形成した後、感光性フィルムの一方の面に膜厚変調材料（低分子の拡散材）を貼り付け、熱処理を行い、その膜厚変調材料が一方向に拡散していくことによって、片側から徐々に膜厚が増大していき、膜厚変調した多層膜を形成する方法である。
【０１１５】
偏光膜１４２としては、上述の第１実施形態と同様のものが用いられる。
【０１１６】
次に、機能性光学フィルム１４０を液晶調光素子に適用した場合について説明する。
図１７は、機能性光学フィルム１４０を液晶調光素子に適用した場合を示す断面模式図である。
ここでは、蛍光体層９０が、機能性光学フィルム１４０の第２の領域１４４と対向するように配置されている。
【０１１７】
液晶パネルが透過状態（白表示）のとき、青色発光ダイオードなどを光源とする青色光１０１が、偏光膜１４２の一方の面１４２ａから入射すると、青色光１０１が、偏光膜１４２、第１の領域１４３および第２の領域１４４を透過する。そして、第２の領域１４４を透過した青色光１０１の一部が、蛍光体層９０のうち緑色蛍光体層９０Ｇに入射すると、緑色蛍光体層９０Ｇから緑色光（蛍光）が発光される。緑色光の一部は、蛍光体層９０の裏面側（第２の領域１４４側）に出射するが、その緑色光１０２は第２の領域１４４で反射して、再び緑色蛍光体層９０Ｇに入射する。
【０１１８】
機能性光学フィルム１４０によれば、蛍光体層９０の裏面側に出射した緑色光１０２を、第２の領域１４４にて、再び蛍光体層９０側に反射させ、その反射光を蛍光体層９０に入射することができるので、緑色蛍光体層９０Ｇにおいて高い効率が得られ、白表示のときに明るい表示が得られる。
また、機能性光学フィルム１４０によれば、所望の画素以外から青色光が入って、意図しない蛍光体を励起するという光学的クロストークを防止することができる。
【０１１９】
機能性光学フィルム１４０は、バンドパスフィルタ１４１の一方の面１４１ａに、偏光膜１４２が積層されているので、一般的なヨウ素偏光板よりも薄型化することができる。
また、機能性光学フィルム１４０は、偏光膜１４２を形成するための基材が不要であるから、その基材自体に起因する複屈折や散乱（ヘイズ）などの偏光解消要因や、偏光膜１４２をバンドパスフィルタ１４１に接合するための粘着層の複屈折や散乱の影響がない。したがって、コントラストを高くすることができるとともに、視野角を広げることができる。
さらに、機能性光学フィルム１４０は、偏光膜１４２を形成するための基材が不要であるから、耐熱性が高い。
【０１２０】
なお、本実施形態では、第１の領域１４３が、第１の層１４５、第２の層１４６および第３の層１４７から構成された場合を例示したが、本発明はこれに限定されない。本発明にあっては、第１の領域が、２層または４層以上から構成されていてもよい。
また、本実施形態では、第２の領域１４４が、第４の層１４８、第５の層１４９および第６の層１５０から構成された場合を例示したが、本発明はこれに限定されない。本発明にあっては、第２の領域が、２層または４層以上から構成されていてもよい。
【０１２１】
（７）第７実施形態
図１８は、第７実施形態の機能性光学フィルムの概略断面図である。
本実施形態の機能性光学フィルム１６０は、バンドパスフィルタ１６１と、バンドパスフィルタ１６１の一方の面１６１ａに形成された吸収型の偏光膜１６２とから概略構成され、バンドパスフィルタ１６１と偏光膜１６２が積層されてなるものである。
【０１２２】
バンドパスフィルタ１６１は、偏光膜１６２側から順に、第１の層１６３、第２の層１６４、・・・、第ｎ−１の層１６５および第ｎの層１６６が積層されたものである。バンドパスフィルタ１６１の層数ｎは、数十層、数百層の設計が適宜可能である。
すなわち、バンドパスフィルタ１６１は、偏光膜１６２側から順に、第１の層１６３、第２の層１６４、第ｎ−１の層１６５、第ｎの層１６６を積層、延伸して形成した多層膜フィルムである。
【０１２３】
第１の層１６３は、一軸性の複屈折を有する材料からなる層（以下、「複屈折層」と言う。）１６３Ａと、複屈折を示さない材料からなる層（以下、「等方性層」と言う。）１６３Ｂを１単位とする層である。
第２の層１６４、複屈折層１６４Ａと等方性層１６４Ｂを１単位とする層である。
第ｎ−１の層１６５は、複屈折層１６５Ａと等方性層１６５Ｂを１単位とする層である。
第ｎの層１６６は、複屈折層１６６Ａと等方性層１６６Ｂを１単位とする層である。
第１の層１６３、第２の層１６４、第ｎ−１の層１６５および第ｎの層１６６を形成する誘電体材料としては、上述の第１実施形態と同様のものが用いられる。
【０１２４】
また、バンドパスフィルタ１６１は、その厚さ方向に沿って、繰り返し単位の厚さが連続的に変調されており、その繰り返し単位の厚さが、偏光膜１６２側で最大、反対側で最小となっている。すなわち、第１の層１６３の厚さ、第２の層１６４の厚さ、第ｎ−１の層１６５の厚さ、および、第ｎの層１６６の厚さが、この順に連続的に変調されている。そして、第１の層１６３の厚さが最大、第ｎの層１６６の厚さが最小となっている。
【０１２５】
バンドパスフィルタ１６１の繰り返し単位の厚さの変調率は、繰り返し単位の厚さの最小値（第ｎの層１６６の厚さ）をｄ１、繰り返し単位の厚さの最大値（第１の層１６３の厚さ）をｄ２としたとき、（ｄ２−ｄ１）／ｄ１が８０％以上であることが好ましい。言い換えれば、バンドパスフィルタ１６１の厚さ６０μｍの中で、繰り返し単位の厚さの最大値（第１の層１６３の厚さ）は、繰り返し単位の厚さの最小値（第ｎの層１６６の厚さ）の１．８倍以上であることが好ましい。さらに好ましくは（ｄ２−ｄ１）／ｄ１が１００％以上であることが好ましい。言い換えれば、バンドパスフィルタ５１の中で、繰り返し単位の厚さの最大値は、繰り返し単位の厚さの最小値の２．０倍以上であることが好ましい。
【０１２６】
第１の層１６３の厚さ、第２の層１６４の厚さ、第ｎ−１の層１６５の厚さおよび第ｎの層１６６の厚さは、それぞれの層における反射波長に合せて適宜決定される。
【０１２７】
バンドパスフィルタ１６１を形成する方法としては、液晶性フィルムと非晶質のフィルムの積層体を延伸するなどが挙げられる。
【０１２８】
このような構成のバンドパスフィルタ１６１は、屈折率変調に異方性があるため、反射特性に偏光依存性が生じる。すなわち、反射偏光子として機能する。
【０１２９】
偏光膜１６２としては、上述の第１実施形態と同様のものが用いられる。
【０１３０】
機能性光学フィルム１６０は、バンドパスフィルタ１６１の透過軸と、偏光膜１６２の透過軸とが一致するように、偏光膜１６２が形成されているので、バンドパスフィルタ１６１において、青色の領域の光を透過し、緑色〜近赤外領域の光を反射する特性を示す。
また、機能性光学フィルム１６０は、バンドパスフィルタ１６１の一方の面１６１ａに、偏光膜１６２が積層されているので、一般的なヨウ素偏光板よりも薄型化することができる。
また、機能性光学フィルム１６０は、偏光膜１６２を形成するための基材が不要であるから、その基材自体に起因する複屈折や散乱（ヘイズ）などの偏光解消要因や、偏光膜１６２をバンドパスフィルタ１６１に接合するための粘着層の複屈折や散乱の影響がない。したがって、コントラストを高くすることができるとともに、視野角を広げることができる。
さらに、機能性光学フィルム１６０は、偏光膜１６２を形成するための基材が不要であるから、耐熱性が高い。
【０１３１】
「液晶調光素子」
（１）第１実施形態
図１９は、第１実施形態の液晶調光素子を示す概略断面図である。
本実施形態では、上述の第１〜第７の実施形態の機能性光学フィルムを備えた液晶調光素子を例示する。
本実施形態の液晶調光素子２００は、液晶パネル３００と、その表示画面３００ａとは反対側の面３００ｂ側に配置されたバックライト４００とから概略構成されている。
【０１３２】
液晶パネル３００は、第１偏光板３０１と、第１基板３０２と、一対の透明電極（図示略）に挟持された液晶層３０３と、第２基板３０４と、保護膜３０５と、第２偏光板３０６と、蛍光体層３０７と、第３基板３０８と、外光フィルタ３０９とを備えてなり、これらがバックライト４００側から順に積層された構造をなしている。
蛍光体層３０７は、散乱体層３０７Ｂ、赤色蛍光体層３０７Ｒおよび緑色蛍光体層３０７Ｇから構成されている。なお、図示していないが、蛍光体層３０７の液晶層３０３側には、各色の蛍光体間の凹凸を平坦化するための中間層として透明樹脂などを積層してもよい。また、蛍光体層３０７は、機能性光学フィルムとの密着性および平坦性、液晶層とのセルギャップを均一に保つことが必要である。
また、液晶層３０３は、第１偏光板３０１と第２偏光板３０６に挟まれている。
なお、液晶層３０３は、画素電極、駆動電極、薄膜トランジスタ（ＴＦＴ）、配向膜などが含まれるが、ここでは図示を省略した。
【０１３３】
第２偏光板３０６としては、バンドパスフィルタ３１０と、バンドパスフィルタ３１０の一方の面３１０ａに形成された吸収型の偏光膜３１１とから構成され、上述の本発明の実施形態に係る機能性光学フィルム１０，５０，６０，８０，１２０，１４０，１６０と同様のものが用いられる。
なお、本実施形態では、偏光膜３１１が、種々の有機溶媒に二色性色素を溶解して溶液を調製し、ダイコータ、スリットコータ、バーコータなどの塗布装置を用いて、バンドパスフィルタ３１０の一方の面３１０ａに、その溶液を塗布し、乾燥することによって形成されたものである。バンドパスフィルタ３１０が一方の支持体として機能する。バンドパスフィルタ３１０のもう一方の面には、必要に応じて保護膜が設けられることが好ましい。また、保護膜３０５は、第２基板３０４との接着層として機能させることも可能である。
【０１３４】
外光フィルタ３０９としては、可視光領域の光を透過し、青色から近紫外領域の光を吸収または反射するバンドパスフィルタなどが用いられる。
【０１３５】
バックライト４００としては、発光スペクトル内において、波長４００〜４７０ｎｍの範囲に少なくとも１つの極大値を有するもの、すなわち、波長４００〜４７０ｎｍの範囲に最大強度を示すものが用いられ、好ましくは波長４３０〜４７０ｎｍの範囲で最大強度を示すものが用いられる。
バックライト４００としては、例えば、波長４５５ｎｍ付近に極大値を有する青色発光ダイオード（青色ＬＥＤ）、波長４３０ｎｍおよび４９０ｎｍに極大値を有する青色蛍光管などが用いられる。
【０１３６】
また、液晶パネル３００とバックライト４００の間には、ルーバーと呼ばれるブラインド状に配置された線状のフィルムを配置してもよい。この線状のフィルムにより、バックライト４００から出射された光がコリメートされて、そのコリメート光（平行光）が、液晶パネル３００に照射される。あるいは、その線状のフィルムにより、バックライト４００から出射された光が略コリメートされて、その略コリメート光（略平行光）が、液晶パネル３００に照射される。
このように、液晶パネル３００とバックライト４００の間には、指向性を高める目的で、ルーバーと呼ばれるブラインド状に配置された線状のフィルムを配置してもよいが、指向性を高める方式はこれに限定されない。
【０１３７】
液晶調光素子２００によれば、第２偏光板３０６として、機能性光学フィルム１０，５０，６０，８０，１２０，１４０，１６０と同様のものが用いられているので、バックライト４００から発光された青色光５０１が、第２偏光板３０６を透過して、蛍光体層３０７に入射し、散乱体層３０７Ｂから青色光（散乱）５０２Ｂが発光され、赤色蛍光体層３０７Ｒから赤色光（蛍光）５０２Ｒが発光され、緑色蛍光体層３０７Ｇから緑色光（蛍光）５０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１３８】
（２）第２実施形態
図２０は、第２実施形態の液晶調光素子を示す概略断面図である。
本実施形態では、上述の第１〜第７の実施形態の機能性光学フィルムを備えた液晶調光素子を例示する。
本実施形態の液晶調光素子６００は、液晶パネル７００と、その表示画面７００ａとは反対側の面７００ｂ側に配置されたバックライト８００とから概略構成されている。
【０１３９】
液晶パネル７００は、第１偏光板７０１と、第１基板７０２と、一対の透明電極（図示略）に挟持された液晶層７０３と、第２基板７０４と、保護膜７０５と、第２偏光板７０６と、蛍光体層７０７と、第３基板７０８と、外光フィルタ７０９とを備えてなり、これらがバックライト８００側から順に積層された構造をなしている。
蛍光体層７０７は、散乱体層７０７Ｂ、赤色蛍光体層７０７Ｒおよび緑色蛍光体層７０７Ｇから構成されている。
また、液晶層７０３は、第１偏光板７０１と第２偏光板７０６に挟まれている。
なお、液晶層７０３は、画素電極、駆動電極、薄膜トランジスタ（ＴＦＴ）、配向膜などが含まれるが、ここでは図示を省略した。
保護膜７０５は、第２偏光板と第１偏光板の間に配置されるため、複屈折の小さい材料であることが好ましい。保護膜７０５を形成する材料としては、ＴＡＣなどが好適に用いられるが、その他の低複屈折材料として、シクロオレフィン系の樹脂としてＺＥＯＮＯＡを用いたり、フルオレン系の樹脂を用いてもよい。
【０１４０】
第２偏光板７０６としては、バンドパスフィルタ７１０と、バンドパスフィルタ７１０の一方の面７１０ａに、接着層７１２を介して設けられた吸収型の偏光膜７１１とから構成され、上述の本発明の実施形態に係る機能性光学フィルム１０，５０，６０，８０，１２０，１４０，１６０と同様のものが用いられる。
なお、本実施形態では、偏光膜７１１が、ポリビニルアルコールに二色性色素やヨウ素を含浸した後、そのポリビニルアルコールを延伸してなる偏光膜からなるものである。
【０１４１】
外光フィルタ７０９としては、上述の第１実施形態と同様のものが用いられる。
バックライト８００としては、上述の第１実施形態と同様のものが用いられる。
【０１４２】
また、上述の第１実施形態と同様に、液晶パネル７００とバックライト８００の間には、ルーバーと呼ばれるブラインド状に配置された線状のフィルムを配置してもよい。
このように、液晶パネル７００とバックライト８００の間には、指向性を高める目的で、ルーバーと呼ばれるブラインド状に配置された線状のフィルムを配置してもよいが、指向性を高める方式はこれに限定されない。
【０１４３】
また、本実施形態のように、青色領域対応の第１偏光板７０１と第２偏光板７０６が、第２基板７０４の外側に設けられる場合、第２基板７０４の厚さは、光学的クロストーク防止の観点から、画素ピッチよりも小さいことが好ましい。本実施形態では、偏光膜７１１の一方の支持体がバンドパスフィルタ７１０によって構成されるため、従来用いられている一般的な偏光膜と比較して薄型化が可能である。
【０１４４】
液晶調光素子６００によれば、第２偏光板７０６として、機能性光学フィルム１０，５０，６０，８０，１２０，１４０，１６０と同様のものが用いられているので、バックライト８００から発光された青色光９０１が、第２偏光板７０６を透過して、蛍光体層７０７に入射し、散乱体層７０７Ｂから青色光（散乱）９０２Ｂが発光され、赤色蛍光体層７０７Ｒから赤色光（蛍光）９０２Ｒが発光され、緑色蛍光体層７０７Ｇから緑色光（蛍光）９０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１４５】
（３）第３実施形態
図２１は、第３実施形態の液晶調光素子を示す概略断面図である。
本実施形態では、上述の第１〜第７の実施形態の機能性光学フィルムを備えた液晶調光素子を例示する。
本実施形態の液晶調光素子１０００は、液晶パネル１１００と、その表示画面１１００ａとは反対側の面１１００ｂ側に配置されたバックライト１２００とから概略構成されている。
【０１４６】
液晶パネル１１００は、第１偏光板１１０１と、第１基板１１０２と、一対の透明電極（図示略）に挟持された液晶層１１０３と、保護膜１１０４と、第２偏光板１１０５と、蛍光体層１１０６と、第２基板１１０７と、外光フィルタ１１０８と、を備えてなり、これらがバックライト１２００側から順に積層された構造をなしている。
蛍光体層１１０６は、散乱体層１１０６Ｂ、赤色蛍光体層１１０６Ｒおよび緑色蛍光体層１１０６Ｇから構成されている。
液晶層１１０３は、第１偏光板１１０１と第２偏光板１１０５に挟まれている。
第１偏光板１１０１は、バックライト１２００と液晶層１１０３の間に設けられている。
第２偏光板１１０５は、第２基板１１０７の液晶層１１０３と対向する面側に設けられている。
液晶層１１０３と第２偏光板１１０５の間には、保護膜１１０４が設けられている。
なお、液晶層１１０３は、画素電極、駆動電極、薄膜トランジスタ（ＴＦＴ）、配向膜などが含まれるが、ここでは図示を省略した。
【０１４７】
第２偏光板１１０５としては、バンドパスフィルタ１１１０と、バンドパスフィルタ１１１０の一方の面１１１０ａに形成された吸収型の偏光膜１１１１とから構成され、上述の本発明の実施形態に係る機能性光学フィルム１０，５０，６０，８０，１２０，１４０，１６０と同様のものが用いられる。
なお、本実施形態では、偏光膜１１１１が、種々の有機溶媒に二色性色素を溶解して溶液を調製し、ダイコータ、スリットコータ、バーコータなどの塗布装置を用いて、バンドパスフィルタ１１１０の一方の面１１１０ａに、その溶液を塗布し、乾燥することによって形成されたものである。
【０１４８】
外光フィルタ１１０８としては、上述の第１実施形態と同様のものが用いられる。
バックライト１２００としては、上述の第１実施形態と同様のものが用いられる。
【０１４９】
また、液晶パネル１１００とバックライト１２００の間には、ルーバーと呼ばれるブラインド状に配置された線状のフィルムを配置してもよい。
このように、液晶パネル１１００とバックライト１２００の間には、指向性を高める目的で、ルーバーと呼ばれるブラインド状に配置された線状のフィルムを配置してもよいが、指向性を高める方式はこれに限定されない。
【０１５０】
液晶調光素子１０００によれば、第２偏光板１１０５として、機能性光学フィルム１０，５０，６０，８０，１２０，１４０，１６０と同様のものが用いられているので、バックライト１２００から発光された青色光１３０１が、第２偏光板１１０５を透過して、蛍光体層１１０６に入射し、散乱体層１１０６Ｂから青色光（散乱）１３０２Ｂが発光され、赤色蛍光体層１１０６Ｒから赤色光（蛍光）１３０２Ｒが発光され、緑色蛍光体層１１０６Ｇから緑色光（蛍光）１３０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１５１】
（４）第４実施形態
図２２は、第４実施形態の液晶調光素子を示す概略断面図である。
本実施形態では、上述の第１〜第７の実施形態の機能性光学フィルムを備えた液晶調光素子を例示する。
本実施形態の液晶調光素子１４００は、液晶パネル１５００と、その表示画面１５００ａとは反対側の面１５００ｂ側に配置されたバックライト１６００とから概略構成されている。
【０１５２】
液晶パネル１５００は、第１偏光板１５０１と、第１基板１５０２と、一対の透明電極（図示略）に挟持された液晶層１５０３と、保護膜１５０４と、第２偏光板１５０５と、蛍光体層１５０６と、第２基板１５０７と、外光フィルタ１５０８と、を備えてなり、これらがバックライト１６００側から順に積層された構造をなしている。
蛍光体層１５０６は、散乱体層１５０６Ｂ、赤色蛍光体層１５０６Ｒおよび緑色蛍光体層１５０６Ｇから構成されている。
液晶層１５０３は、第１偏光板１５０１と第２偏光板１５０５に挟まれている。
第１偏光板１５０１は、バックライト１６００と液晶層１５０３の間に設けられている。
第２偏光板１５０５は、第２基板１５０７の液晶層１５０３と対向する面側に設けられている。
液晶層１５０３と第２偏光板１５０５の間には、保護膜１５０４が設けられている。
なお、液晶層１５０３は、画素電極、駆動電極、薄膜トランジスタ（ＴＦＴ）、配向膜などが含まれるが、ここでは図示を省略した。
【０１５３】
第２偏光板１５０５としては、バンドパスフィルタ１５１０と、バンドパスフィルタ１１５０の一方の面１５１０ａに形成された吸収型の偏光膜１５１１とから構成され、上述の本発明の実施形態に係る機能性光学フィルム１０，５０，６０，８０，１２０，１４０，１６０と同様のものが用いられる。
なお、本実施形態では、偏光膜１５１１が、ポリビニルアルコールに二色性色素やヨウ素を含浸した後、そのポリビニルアルコールを延伸してなる偏光膜からなるものである。
また、本実施形態では、偏光膜１５１１の一方の支持体がバンドパスフィルタ１５１０によって構成されるため、従来用いられている一般的な偏光膜と比較して薄型化が可能である。
【０１５４】
外光フィルタ１５０８としては、上述の第１実施形態と同様のものが用いられる。
バックライト１６００としては、上述の第１実施形態と同様のものが用いられる。
【０１５５】
また、液晶パネル１５００とバックライト１６００の間には、ルーバーと呼ばれるブラインド状に配置された線状のフィルムを配置してもよい。
このように、液晶パネル１５００とバックライト１６００の間には、指向性を高める目的で、ルーバーと呼ばれるブラインド状に配置された線状のフィルムを配置してもよいが、指向性を高める方式はこれに限定されない。
【０１５６】
液晶調光素子１４００によれば、第２偏光板１５０５として、機能性光学フィルム１０，５０，６０，８０，１２０，１４０，１６０と同様のものが用いられているので、バックライト１６００から発光された青色光１７０１が、第２偏光板１５０５を透過して、蛍光体層１５０６に入射し、散乱体層１５０６Ｂから青色光（散乱）１７０２Ｂが発光され、赤色蛍光体層１５０６Ｒから赤色光（蛍光）１７０２Ｒが発光され、緑色蛍光体層１５０６Ｇから緑色光（蛍光）１７０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１５７】
（５）第５実施形態
図２３は、第５実施形態の液晶調光素子を示す概略断面図である。
本実施形態では、上述の第１〜第７の実施形態の機能性光学フィルムを備えた液晶調光素子を例示する。
本実施形態の液晶調光素子１８００は、液晶パネル１９００と、その表示画面１９００ａとは反対側の面１９００ｂ側に配置されたバックライト２０００とから概略構成されている。
【０１５８】
液晶パネル１９００は、第１基板１９０１と、第１偏光板１９０２と、第１保護膜１９０３と、一対の透明電極（図示略）に挟持された液晶層１９０４と、第２保護膜１９０５と、第２偏光板１９０６と、蛍光体層１９０７と、第２基板１９０８と、外光フィルタ１９０９と、を備えてなり、これらがバックライト２０００側から順に積層された構造をなしている。
蛍光体層１９０７は、散乱体層１９０７Ｂ、赤色蛍光体層１９０７Ｒおよび緑色蛍光体層１９０７Ｇから構成されている。
液晶層１９０４は、第１偏光板１９０２と第２偏光板１９０６に挟まれている。
第１偏光板１９０２は、第１基板１９０１液晶層１９０４と対向する面側に設けられている。
第２偏光板１９０６は、第２基板１９０８の液晶層１９０４と対向する面側に設けられている。
液晶層１９０４と第１偏光板１９０２の間には、第１保護膜１９０３が設けられている。
液晶層１９０４と第２偏光板１９０６の間には、第２保護膜１９０５が設けられている。
なお、液晶層１９０４は、画素電極、駆動電極、薄膜トランジスタ（ＴＦＴ）、配向膜などが含まれるが、ここでは図示を省略した。
【０１５９】
第２偏光板１９０６としては、バンドパスフィルタ１９１０と、バンドパスフィルタ１９１０の一方の面１９１０ａに形成された吸収型の偏光膜１９１１とから構成され、上述の本発明の実施形態に係る機能性光学フィルム１０，５０，６０，８０，１２０，１４０，１６０と同様のものが用いられる。
なお、本実施形態では、偏光膜１９１１が、種々の有機溶媒に二色性色素を溶解して溶液を調製し、ダイコータ、スリットコータ、バーコータなどの塗布装置を用いて、バンドパスフィルタ１９１０の一方の面１９１０ａに、その溶液を塗布し、乾燥することによって形成されたものである。
【０１６０】
外光フィルタ１９０９としては、上述の第１実施形態と同様のものが用いられる。
バックライト２０００としては、上述の第１実施形態と同様のものが用いられる。
【０１６１】
また、液晶パネル１９００とバックライト２０００の間には、ルーバーと呼ばれるブラインド状に配置された線状のフィルムを配置してもよい。
このように、液晶パネル１９００とバックライト２０００の間には、指向性を高める目的で、ルーバーと呼ばれるブラインド状に配置された線状のフィルムを配置してもよいが、指向性を高める方式はこれに限定されない。
【０１６２】
液晶調光素子１８００によれば、第２偏光板１９０６として、機能性光学フィルム１０，５０，６０，８０，１２０，１４０，１６０と同様のものが用いられているので、バックライト２０００から発光された青色光２１０１が、第２偏光板１９０６を透過して、蛍光体層１９０７に入射し、散乱体層１９０７Ｂから青色光（散乱）２１０２Ｂが発光され、赤色蛍光体層１９０７Ｒから赤色光（蛍光）２１０２Ｒが発光され、緑色蛍光体層１９０７Ｇから緑色光（蛍光）２１０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１６３】
（６）第６実施形態
図２４は、第６実施形態の液晶調光素子を示す概略断面図である。
本実施形態では、上述の第１〜第７の実施形態の機能性光学フィルムを備えた液晶調光素子を例示する。
本実施形態の液晶調光素子２２００は、液晶パネル２３００と、その表示画面２３００ａとは反対側の面２３００ｂ側に配置されたバックライト２４００とから概略構成されている。
【０１６４】
液晶パネル２３００は、第１偏光板２３０１と、第１基板２３０２と、一対の透明電極（図示略）に挟持された液晶層２３０３と、第２基板２３０４と、第２偏光板２３０５と、蛍光体層２３０６と、第３基板２３０７と、外光フィルタ２３０８とを備えてなり、これらがバックライト２４００側から順に積層された構造をなしている。
蛍光体層２３０６は、散乱体層２３０６Ｂ、赤色蛍光体層２３０６Ｒおよび緑色蛍光体層２３０６Ｇから構成されている。なお、図示していないが、蛍光体層２３０６の液晶層２３０３側には、各色の蛍光体間の凹凸を平坦化するための中間層として透明樹脂などを積層してもよい。また、蛍光体層２３０６は、機能性光学フィルムとの密着性および平坦性、液晶層とのセルギャップを均一に保つことが必要である。
また、液晶層２３０３は、第１偏光板２３０１と第２偏光板２３０５に挟まれている。
なお、液晶層２３０３は、画素電極、駆動電極、薄膜トランジスタ（ＴＦＴ）、配向膜などが含まれるが、ここでは図示を省略した。
【０１６５】
第２偏光板２３０５としては、バンドパスフィルタ２３１０と、バンドパスフィルタ２３１０の一方の面２３１０ａに、接着層２３１４を介して積層された、保護膜２３１２，２３１３に挟持された吸収型の偏光膜２３１１とから構成され、上述の本発明の実施形態に係る機能性光学フィルム１０，５０，６０，８０，１２０，１４０，１６０と同様のものが用いられる。
【０１６６】
外光フィルタ２３０８としては、上述の第１実施形態と同様のものが用いられる。
バックライト２４００としては、上述の第１実施形態と同様のものが用いられる。
【０１６７】
また、液晶パネル２３００とバックライト２４００の間には、ルーバーと呼ばれるブラインド状に配置された線状のフィルムを配置してもよい。この線状のフィルムにより、バックライト２４００から出射された光がコリメートされて、そのコリメート光（平行光）が、液晶パネル２３００に照射される。あるいは、その線状のフィルムにより、バックライト２４００から出射された光が略コリメートされて、その略コリメート光（略平行光）が、液晶パネル２３００に照射される。
このように、液晶パネル２３００とバックライト２４００の間には、指向性を高める目的で、ルーバーと呼ばれるブラインド状に配置された線状のフィルムを配置してもよいが、指向性を高める方式はこれに限定されない。
【０１６８】
本実施形態では、吸収型の偏光膜２３１１の少なくとも一方に有機多層膜からなるバンドパスフィルタ２３１０を積層した機能性光学フィルムを用いて、量産性に優れる液晶調光素子を提供する。
従来技術の課題の節で述べた通り、フィルム状の光反射膜のような膜厚の薄いフィルム状の膜をガラス基板などの平坦な基板上に積層する場合、フィルムにある程度のコシ（剛性）が必要である。フィルムの剛性は、フィルム厚に伴って大きくなるため、量産性を考慮すると一定以上の厚さが必要となる。
表１に、フィルム厚を変えて、厚さ１０μｍの接着層を介して、ガラス基板上にフィルム状の光反射膜を貼り合せた際の結果、および液晶調光素子の光学性能の関係を示す。
【０１６９】
【表１】
2014142367.tif 000006
【０１７０】
表１の結果から、フィルム厚は少なくとも２０μｍ以上、好ましくは６０μｍ以上でないと、貼り合せ時にフィルム状の光反射膜に皺が入り、良好な貼り合せを行うことが困難であることが判った。特に、平坦な基板上に蛍光体層、バンドパスフィルタおよび偏光膜を順次積層していくプロセスを経た場合、バンドパスフィルタの膜厚が薄い時に皺の問題が顕著となる。
一方、本実施形態では、吸収型の偏光膜２３１１の少なくとも一方に、有機多層膜からなるバンドパスフィルタ２３１０を積層した機能性光学フィルムを予め作製しておくことによって、基板上に貼り合せるフィルム状の光反射膜の剛性を確保することが可能である。例えば、バンドパスフィルタの厚さが２０μｍと薄い場合であっても、柔軟なフィルム状の偏光板との貼り合せであればロールｔｏロールなどのプロセスにより良好に貼り合せることが可能である。
【０１７１】
一般的な偏光板の厚さは、偏光膜であるＰＶＡ層の厚さが４０μｍ、ＰＶＡ層を挟む一対の保護膜であるＴＡＣフィルムの厚さがそれぞれ４０μｍとすると、合計１２０μｍの厚さを有するので、厚さ１０μｍの接着層を介してバンドパスフィルタと貼り合せると、総計１５０μｍ程度の厚さとなる。上記厚さのフィルムであれば、平坦な基板上に良好に貼り合せることが可能となる。予め作製した機能性光学フィルムを用いることにより、量産性を高める効果がある。
また、機能性光学フィルム厚と第２基板を合せた厚さは５００μｍ以下であることが好ましい。５００μｍ以上になると、蛍光体層と液晶層との間隔が広くなりすぎるため、所望の画素以外から青色光が入って、意図しない蛍光体を励起するという光学的クロストークが生じる。
【０１７２】
本実施形態では、偏光膜２３１１の一方の支持体に、バンドパスフィルタ２３１０と保護膜２３１２，２３１３であるＴＡＣフィルムを含む構成を例示したが、本発明はこれに限定されない。本発明にあっては、他の実施形態のように、偏光板の一方の支持体がバンドパスフィルタそのものである構成であってもよい。
保護膜は、第２偏光板と第１偏光板の間に配置されるため、複屈折の小さい材料であることが好ましい。保護膜を形成する材料としては、ＴＡＣなどが好適に用いられるが、その他の低複屈折材料として、シクロオレフィン系の樹脂としてＺＥＯＮＯＡを用いたり、フルオレン系の樹脂を用いてもよい。
また、本実施形態の第２偏光板２３０５は、図２１に記載したような、第２基板のない構成に対しても、適用が可能である。
【０１７３】
液晶調光素子２２００によれば、第２偏光板２３０５として、機能性光学フィルム１０，５０，６０，８０，１２０，１４０，１６０と同様のものが用いられているので、バックライト２４００から発光された青色光２５０１が、第２偏光板２３０５を透過して、蛍光体層２３０６に入射し、散乱体層２３０６Ｂから青色光（散乱）２５０２Ｂが発光され、赤色蛍光体層２３０６Ｒから赤色光（蛍光）２５０２Ｒが発光され、緑色蛍光体層２３０６Ｇから緑色光（蛍光）２５０２Ｇが発光され、高輝度化が可能になる。また、高コントラスト化が可能となる。さらに、所望の画素以外から青色光が入って、意図しない蛍光体を励起するという光学的クロストークが生じることを防止できる。
【０１７４】
「窓ガラス」
図２４は、本発明の窓ガラスの一実施形態を示す概略図である。
本実施形態の窓ガラス２７００は、ガラス基材２７０１と、ガラス基材２７０１の一方の面（外面）２７０１ａに積層された機能性光学フィルム２７０２とから概略構成されている。
機能性光学フィルム２７０２は、バンドパスフィルタ２７０３と、バンドパスフィルタ２７０３の一方の面（外面）２７０３ａに積層された吸収型の偏光膜２７０４とから概略構成されている。
そして、機能性光学フィルム２７０２は、偏光膜２７０４が、ガラス基材２７０１の一方の面２７０１ａに接するように、ガラス基材２７０１に積層されている。
【０１７５】
バンドパスフィルタ２７０３は有機多層膜からなり、その反射波長帯域を一定の赤外線領域に設定すると、バンドパスフィルタ２７０３は赤外光３００１を、入射角αの範囲で反射するようになる。
そこで、図２５に示すように、バンドパスフィルタ２７０３と、これに積層された偏光膜２７０４とを備えた機能性光学フィルム２７０２を、家屋２８００の天窓を構成するガラス基材２７０１に積層して窓ガラス２７００を形成した場合、窓ガラス２７００は、可視光の片側偏光を透過し、赤外光を反射する機能を有するものとなる。
上述した通り、バンドパスフィルタ２７０３はブルーシフト特性があるため、バンドパスフィルタ２７０３に対して一定範囲の入射角の光は反射するが、反射範囲を超える斜め入射光は透過する挙動を示す。
【０１７６】
例えば、図２５に示すように、バンドパスフィルタ２７０３の法線方向を太陽の南中高度に合わせて設置した場合、赤外光３００１に対して、バンドパスフィルタ２７０３への入射角が小さい光、例えば、正午にまたがる南中高度周辺の光は家屋２８００外に反射させ、入射角の大きい光、例えば、午前中の赤外光は家屋２８００内に透過するといった機能を付与することができる。
【０１７７】
一方、可視光３００２に対しては、機能性光学フィルム２７０２が吸収型の偏光膜２７０４を備えているので、透過軸をＳ偏光成分、すなわち、地面に水平な方位にした場合、家屋２８００内にはＳ偏光成分のみが透過する。ところで、家屋２８００内に設置される液晶テレビ２９００に設置されている前面偏光板は、地面に水平方向に吸収軸を設けられることが一般的である。したがって、機能性光学フィルム２７０２（窓ガラス２７００）を透過したＳ偏光成分は、液晶テレビ２９００の前面偏光板に吸収される。そのため液晶テレビ２９００の画面上の光の移り込みを低減することができる。
【０１７８】
また、春分や秋分（９０度−観測地点の緯度）、夏至（９０度−観測地点の緯度＋２３．４度）、冬至（９０度− 観測地点の緯度−２３．４度）などに合せて、バンドパスフィルタ２７０３に対して入射する太陽光の入射角が異なるため、目的に応じて、機能性光学フィルム２７０２（窓ガラス２７００）の設置角度が調正可能であることが好ましい。
【０１７９】
また、本実施形態では、赤外光を反射し、可視光の一方の偏光を透過する機能性光学フィルム２７０２を例示したが、本発明はこれに限定されない。本発明にあっては、赤外光を透過し、可視光を反射する機能性光学フィルムや、可視光の所望の波長範囲の光を透過し、それ以外の波長範囲の光を反射する機能性光学フィルムなど、目的に応じて様々な設計が可能である。
また、可視光の特定の範囲で透過−反射選択性を付与することができれば、意匠性に優れたフィルムを得ることが可能となる。さらに、赤外光の範囲で選択性を付与すれば、熱マネージメントフィルムとしての機能を得ることが可能となる。一方、紫外光の範囲に選択性を付与すれば、耐光性の弱い物質の保護などの目的に適用することも可能となる。
【産業上の利用可能性】
【０１８０】
本発明は、偏光板、液晶調光素子の分野に利用することができる。
【符号の説明】
【０１８１】
１０，５０，６０，８０，１２０，１４０，１６０，１７０，１８０，１９０・・・機能性光学フィルム
１１，５１，６１，８１，１２１，１４１，１６１，１７１，１８１，１９１，３０９・・・バンドパスフィルタ
１２，５２，６２，８２，１２２，１４２，１６２，１７２，１８２，１９２，３１０・・・偏光膜
２００，６００，１０００，１４００，１８００，２２００・・・液晶調光素子
３００，７００，１１００，１５００，１９００，２３００・・・液晶パネル
３０１，７０１，１１０１，１５０２，１９０２，２３０１・・・第１偏光板
３０２，７０２，１１０２，１５０１，１９０１，２３０２・・・第１基板
３０３，７０３，１１０３，１５０４，１９０４，２３０３・・・液晶層
３０４，７０４，１１０７，１５０８，１９０８，２３０４・・・第２基板
３０５，７０５，１１０４，２３１２，２３１３・・・保護膜
３０６，７０６，１１０５，１５０６，１９０６，２３０５・・・第２偏光板
３０７，７０７，１１０６，１５０７，１９０７，２３０６・・・蛍光体層
３０８，７０８，２３０７・・・第３基板
３０９，７０９，１１０８，１５０９，１９０９，２３０８・・・外光フィルタ
３１０，７１０，１１１０，１５１０，１９１０，２３１０・・・バンドパスフィルタ
３１１，７１１，１１１１，１５１１，１９１１，２３１１・・・偏光膜
４００，８００，１２００，１６００，２０００，２４００・・・バックライト
１５０３，１９０３・・・第１保護膜
１５０５，１９０５・・・第２保護膜
２３１４・・・接着層
【図１】
2014142367.tif 000007
【図２】
2014142367.tif 000008
【図３】
2014142367.tif 000009
【図４】
2014142367.tif 000010
【図５】
2014142367.tif 000011
【図６】
2014142367.tif 000012
【図７】
2014142367.tif 000013
【図８】
2014142367.tif 000014
【図９】
2014142367.tif 000015
【図１０】
2014142367.tif 000016
【図１１】
2014142367.tif 000017
【図１２】
2014142367.tif 000018
【図１３】
2014142367.tif 000019
【図１４】
2014142367.tif 000020
【図１５】
2014142367.tif 000021
【図１６】
2014142367.tif 000022
【図１７】
2014142367.tif 000023
【図１８】
2014142367.tif 000024
【図１９】
2014142367.tif 000025
【図２０】
2014142367.tif 000026
【図２１】
2014142367.tif 000027
【図２２】
2014142367.tif 000028
【図２３】
2014142367.tif 000029
【図２４】
2014142367.tif 000030
【図２５】
2014142367.tif 000031